(57)【要約】  本発明は、非晶性ポリアミド（Ａ）と部分結晶性ポリアミド（Ｂ）とを含むポリアミド組成物（ＰＣ）を含むポリマーフィルム（Ｐ）および該ポリマーフィルム（Ｐ）を製造する方法に関する。本発明はさらに、ポリマーフィルム（Ｐ）で食品を包装する方法に関する。【特許請求の範囲】
【請求項１】
少なくとも１種のポリアミド組成物（ＰＣ）を含むポリマーフィルム（Ｐ）であって、該ポリアミド組成物が、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、前記成分（Ａ１）はイソフタル酸を含み、前記成分（Ａ２）は２−メチル−１，５−ジアミノペンタンを含み、それぞれの重量％値は、前記成分（Ａ）および（Ｂ）の重量％値の合計を基準としたものである、ポリマーフィルム（Ｐ）。
【請求項２】
前記成分（Ｂ）が、ポリアミド６およびポリアミド６／６．６からなる群から選択されていることを特徴とする、請求項１記載のポリマーフィルム（Ｐ）。
【請求項３】
前記成分（Ａ１）が、前記成分（Ａ１）の総物質量を基準として、それぞれ、２０〜９５モル％の範囲のイソフタル酸と、５〜８０モル％の範囲のテレフタル酸とを含むことを特徴とする、請求項１または２記載のポリマーフィルム（Ｐ）。
【請求項４】
前記少なくとも１種の非晶性ポリアミド（Ａ）が、前記成分（Ａ１）および（Ａ２）と、さらに成分（Ａ３）との重合によって製造され、前記成分（Ａ３）は、炭素原子数４〜１２のラクタムと、炭素原子数４〜１２の少なくとも１種の線状脂肪族ジカルボン酸および炭素原子数４〜１２の少なくとも１種の線状脂肪族ジアミンを含むモノマー混合物（Ｍ）とからなる群から選択されていることを特徴とする、請求項１から３までのいずれか１項記載のポリマーフィルム（Ｐ）。
【請求項５】
前記成分（Ａ）が、ガラス転移温度（ＴＧ（Ａ））を有し、ここで、前記ガラス転移温度（ＴＧ（Ａ））は、１３０〜１５０℃の範囲であることを特徴とする、請求項１から４までのいずれか１項記載のポリマーフィルム（Ｐ）。
【請求項６】
前記成分（Ｂ）が、溶融温度（ＴＭ（Ｂ））を有し、ここで、前記溶融温度（ＴＭ（Ｂ））は、１７０〜２３０℃の範囲であることを特徴とする、請求項１から５までのいずれか１項記載のポリマーフィルム（Ｐ）。
【請求項７】
前記成分（Ａ）が、９６重量％硫酸中２５℃で前記成分（Ａ）の０．５重量％溶液中で測定して６０〜２００ｍｌ／ｇの範囲の粘度数（ＩＶ（Ａ））を有することを特徴とする、請求項１から６までのいずれか１項記載のポリマーフィルム（Ｐ）。
【請求項８】
前記成分（Ｂ）が、９６重量％硫酸中２５℃で前記成分（Ｂ）の０．５重量％溶液中で測定して９０〜３５０ｍｌ／ｇの範囲の粘度数（ＩＶ（Ｂ））を有することを特徴とする、請求項１から７までのいずれか１項記載のポリマーフィルム（Ｐ）。
【請求項９】
前記成分（Ａ）が、ポリ（２−メチル−１，５−ペンタメチレンイソフタルアミド−ｃｏ−２−メチル−１，５−ペンタメチレンテレフタルアミド）を含むことを特徴とする、請求項１から８までのいずれか１項記載のポリマーフィルム（Ｐ）。
【請求項１０】
少なくとも１種のポリアミド組成物（ＰＣ）を含むポリマーフィルム（Ｐ）であって、該ポリアミド組成物（ＰＣ）が、以下の成分（Ａ）および（Ｂ）：
（Ａ）イソフタル酸を含む少なくとも１種のジカルボン酸（Ａ１）に由来する単位と、２−メチル−１，５−ジアミノペンタンを含む少なくとも１種のジアミン（Ａ２）に由来する単位とを含む、２〜３０重量％の範囲の少なくとも１種の非晶性ポリアミドと、
（Ｂ）７０〜９８重量％の範囲の少なくとも１種の部分結晶性ポリアミドと
を含み、ここで、それぞれの重量％値は、前記成分（Ａ）および（Ｂ）の重量％値の合計を基準としたものである、ポリマーフィルム（Ｐ）。
【請求項１１】
前記ポリマーフィルム（Ｐ）が、少なくとも１種のポリアミド組成物（ＰＣ）の少なくとも１つの層を含み、かつ前記ポリマーフィルム（Ｐ）が、少なくとも１つの更なる層を含み、ここで、該少なくとも１つの更なる層は、ポリオレフィン、ポリ（エチレンビニルアルコール）、ポリ（エチレンビニルアセテート）、ポリエチレンテレフタレート、ポリ塩化ビニリデンおよび無水マレイン酸グラフトポリオレフィンからなる群から選択されている少なくとも１種の更なるポリマー（Ｐ２）を含むことを特徴とする、請求項１から１０までのいずれか１項記載のポリマーフィルム（Ｐ）。
【請求項１２】
前記ポリマーフィルム（Ｐ）が、キャスティング法、ブロー成形法、二軸延伸ポリアミドフィルム法またはマルチブロー成形法において製造されることを特徴とする、請求項１から１１までのいずれか１項記載のポリマーフィルム（Ｐ）。
【請求項１３】
前記ポリマーフィルム（Ｐ）が、０．１μｍ〜１ｍｍの範囲の厚さを有することを特徴とする、請求項１から１２までのいずれか１項記載のポリマーフィルム（Ｐ）。
【請求項１４】
食品を包装する方法であって、以下の工程：
ａ）第１の温度（Ｔ１）を有する請求項１から１３までのいずれか１項記載の少なくとも１つのポリマーフィルム（Ｐ）で包まれている食品を準備する工程と、
ｂ）前記少なくとも１つのポリマーフィルム（Ｐ）を６０〜１５０℃の範囲の第２の温度（Ｔ２）に加熱し、それによって前記少なくとも１つのポリマーフィルム（Ｐ）を収縮させて、少なくとも１つの収縮ポリマーフィルム（Ｐ）で包まれている食品を得る工程と
を含む、方法。
【請求項１５】
請求項１から１３までのいずれか１項記載のポリマーフィルム（Ｐ）を製造する方法であって、以下の工程ｉ）〜ｉｉｉ）：
ｉ）少なくとも１種のポリアミド組成物（ＰＣ）を、溶融形態で第１の押出機において準備する工程であって、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、前記成分（Ａ１）はイソフタル酸を含み、前記成分（Ａ２）は２−メチル−１，５−ジアミノペンタンを含み、それぞれの重量％値は、前記成分（Ａ）および（Ｂ）の重量％値の合計を基準としたものである工程と、
ｉｉ）工程ｉ）で準備された前記少なくとも１種のポリアミド組成物（ＰＣ）を、溶融形態で前記第１の押出機からノズルを通して押出して、溶融形態の前記少なくとも１種のポリアミド組成物（ＰＣ）のフィルムを得る工程と、
ｉｉｉ）工程ｉｉ）で得られた溶融形態の前記少なくとも１種のポリアミド組成物（ＰＣ）のフィルムを冷却する工程であって、ここで、前記少なくとも１種のポリアミド組成物（ＰＣ）は固化してポリマーフィルム（Ｐ）を形成する工程と
を含む、方法。
【発明の詳細な説明】
【技術分野】
【０００１】
本発明は、非晶性ポリアミド（Ａ）と部分結晶性ポリアミド（Ｂ）とを含むポリアミド組成物（ＰＣ）を含むポリマーフィルム（Ｐ）および該ポリマーフィルム（Ｐ）を製造する方法に関する。本発明はさらに、ポリマーフィルム（Ｐ）で食品を包装する方法に関する。
【０００２】
ポリアミドは、非常に良好な機械的特性を特徴とし、特に、高い強度、剛性および靭性、良好な耐薬品性ならびに高い耐摩耗性を有することにより、特に工業的に重要である。ポリアミドは、例えば、釣り糸、クライミングロープおよびフロアカーペットの製造に使用される。ポリアミドはさらに、包装フィルムおよび包装ラッパーを製造するために使用される。
【０００３】
部分結晶性ポリアミドを包装用フィルムまたは包装用ラッパーとして使用する場合、部分結晶性ポリアミドの酸素透過性が高すぎることが多いため、特に食品の包装の使用には適していない。結晶性ポリアミドを改質し、その特性を部分的に変えることで、包装用フィルムまたは包装用ラッパーとして使用できるようにするための種々の方法が先行技術に記載されている。特に、部分結晶性ポリアミドの特性は、部分結晶性ポリアミドと非晶性ポリアミドとのブレンドを製造することによって頻繁に変性される。米国特許第５２６６６５５号明細書（ＵＳ５，２６６，６５５）には、非晶性ポリアミドと部分結晶性ポリアミドとのブレンドが記載されている。非晶性ポリアミドは、例えば、２−メチル−１，５−ペンタメチレンジアミンとイソフタル酸とから製造することができる。部分結晶性ポリアミドとして開示されているのは、例えばナイロン６６およびナイロン６である。このブレンドは４０重量％未満の部分結晶性ポリアミドを含むため、該ブレンドは全体として非晶性である。
【０００４】
米国特許第４８００１２９号明細書（ＵＳ４，８００，１２９）には、非晶性ポリアミドとしてヘキサメチレンジアミンイソフタルアミドまたはヘキサメチレンジアミンイソフタルアミド／ヘキサメチレンジアミンテレフタルアミド−コポリマーを用いた、非晶性ポリアミドと部分結晶性ポリアミドとのブレンドが記載されている。部分結晶性ポリアミド１０〜４０重量％と非晶性ポリアミド９０〜６０重量％とが用いられる。これらのブレンドからフィルムを製造することができる。
【０００５】
欧州特許出願公開第０３５８０３８号明細書（ＥＰ０３５８０３８）にも同様に、非晶性ポリアミドと部分結晶性ポリアミドとを含むポリアミドブレンドが記載されている。非晶性ポリアミドとしてヘキサメチレンジアミンイソフタルアミド／ヘキサメチレンジアミンテレフタルアミド−コポリマー（ポリアミド６Ｉ／６Ｔ）が用いられ、部分結晶性ポリアミドとして特にナイロン６／１２、ナイロン６／６６が開示されている。このブレンドは、非晶性ポリアミド１０〜７０重量％と部分結晶性ポリアミド１０〜９０重量％とを含む。これらのブレンドはフィルムを製造するために用いることができる。
【０００６】
米国特許第５２６６６５５号明細書（ＵＳ５，２６６，６５５）および米国特許第４８００１２９号明細書（ＵＳ４，８００，１２９）に記載されているブレンドの欠点は、押出成形が困難であり、シワの付いたフィルムを形成する傾向があることである。それらは非常に低い貫入抵抗しか示さない。欧州特許出願公開第０３５８０３８号明細書（ＥＰ０３５８０３８）に記載されているブレンドの欠点は、その比較的高い酸素透過性であって、特に高湿度および高温で見られる。このブレンドはさらに、低い引張強度および曲げ強度しか有していない。
【０００７】
本発明の課題は、ポリアミドを含み、かつ先行技術に記載されたポリマーフィルムの欠点を有していないか、またはこれらの欠点が低減されたポリマーフィルムを提供することであった。ポリマーフィルムはさらに、可能な限り単純かつ経済的に製造可能であることが望ましい。
【０００８】
この課題は、少なくとも１種のポリアミド組成物（ＰＣ）を含むポリマーフィルム（Ｐ）によって解決され、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、成分（Ａ１）はイソフタル酸を含み、成分（Ａ２）は２−メチル−１，５−ジアミノペンタンを含み、それぞれの重量％値は、成分（Ａ）および（Ｂ）の重量％値の合計を基準としたものである。
【０００９】
驚くべきことに、本発明によるポリマーフィルム（Ｐ）は、高湿度および高温、例えば２５℃を上回る温度でも、低い酸素透過性を有することが見出された。したがって、本発明によるポリマーフィルム（Ｐ）は、従来技術に記載されたポリマーフィルムと比べて改善された酸素バリアを有する。本発明によるポリマーフィルム（Ｐ）はさらに、高い引張強度および曲げ強度を示し、良好に製造可能であるが、その理由は特に、本発明によるポリマーフィルム（Ｐ）の製造時に、特にフィルム押出による製造時にほとんどシワが形成されないからである。
【００１０】
本発明によるポリマーフィルム（Ｐ）はさらに、モノマーに関して特に低い移行量、特に、少なくとも１種の非晶性ポリアミド（Ａ）が製造されるモノマーに関して低い移行量を示す。例えば、３％酢酸水溶液、１０％エタノール水溶液および５０％エタノール水溶液中で、ＥＮ  １３１３０−１およびＥＮ  １３１３０−２に従って６０℃で１０日間測定して５ｍｇ未満のイソフタル酸および２．５ｍｇ未満の２−メチル−１，５−ジアミノペンタンが移行する。テレフタル酸を少なくとも１種のジカルボン酸（Ａ１）としてさらに用いた場合、さらに７．５ｍｇ未満のテレフタル酸がこれらの条件下で移行する。この測定は、１００ｍｌの溶媒（３％酢酸水溶液、１０％エタノール水溶液または５０％エタノール水溶液）中に厚さ５０μｍのポリマーフィルム（Ｐ）１平方デシメートルを両面浸漬し、食品１ｋｇとの接触をシミュレートするために、ＥＮ  １３１３０−１：２００４の第１０．２項に従って測定濃度を６倍にすることによって行う。
【００１１】
本発明を以下により詳細に説明する。
【００１２】
ポリマーフィルム（Ｐ）
本発明によれば、ポリマーフィルム（Ｐ）は、少なくとも１種のポリアミド組成物（ＰＣ）を含む。
【００１３】
本発明の文脈において、「少なくとも１種のポリアミド組成物（ＰＣ）」とは、厳密に１種のポリアミド組成物（ＰＣ）および２種以上のポリアミド組成物（ＰＣ）の混合物の両方を意味する。
【００１４】
ポリマーフィルム（Ｐ）は、例えば、０．１μｍ〜１ｍｍの範囲、好ましくは５〜５００μｍの範囲、特に好ましくは２０〜１００μｍの範囲の厚さを有する。
【００１５】
したがって、本発明の対象はまた、ポリマーフィルム（Ｐ）が０．１μｍ〜１ｍｍの範囲の厚さを有するポリマーフィルム（Ｐ）である。
【００１６】
ポリマーフィルム（Ｐ）は、少なくとも１種のポリアミド組成物（ＰＣ）に加えて、少なくとも１種の更なるポリマー（Ｐ２）を含むことができる。
【００１７】
本発明の文脈において、「少なくとも１種の更なるポリマー（Ｐ２）」とは、厳密に１種の更なるポリマー（Ｐ２）および２種以上の更なるポリマー（Ｐ２）の混合物の両方を意味する。
【００１８】
少なくとも１種の更なるポリマー（Ｐ２）として適しているのは、当業者に公知のあらゆるポリマーである。２種以上の更なるポリマー（Ｐ２）の混合物が少なくとも１種の更なるポリマー（Ｐ２）として用いられる場合、この混合物は少なくとも１種のポリアミド組成物（ＰＣ）とは異なる。
【００１９】
好ましくは、少なくとも１種の更なるポリマー（Ｐ２）は、ポリオレフィン、エチルビニルアルコール、エチルビニルアセテート、ポリエチレンテレフタレート、ポリ塩化ビニリデン、無水マレイン酸グラフトポリオレフィン、ポリエステルおよびアイオノマーからなる群から選択される。特に好ましくは、少なくとも１種の更なるポリマー（Ｐ２）は、ポリオレフィン、エチルビニルアルコール、エチルビニルアセテート、ポリエチレンテレフタレート、ポリ塩化ビニリデンおよび無水マレイン酸グラフトポリオレフィンからなる群から選択される。最も好ましくは、少なくとも１種の更なるポリマー（Ｐ２）は、ポリオレフィン、無水マレイン酸グラフトポリオレフィンおよびエチルビニルアルコールからなる群から選択される。
【００２０】
少なくとも１種の更なるポリマー（Ｐ２）が、ポリオレフィンからなる群から選択される場合、少なくとも１種の更なるポリマー（Ｐ２）として無水マレイン酸グラフトポリオレフィンを追加で用いることが好ましい。この場合、少なくとも１種の更なるポリマー（Ｐ２）として、ポリオレフィンと無水マレイン酸グラフトポリオレフィンとの混合物を用いることが可能である。ポリマーフィルム（Ｐ）がさらに下記で記載される多層フィルムである場合、該ポリマーフィルム（Ｐ）が、無水マレイン酸グラフトポリオレフィンからなる群から選択される少なくとも１種の更なるポリマー（Ｐ２）の少なくとも１つの第１の更なる層を含み、かつ該ポリマーフィルム（Ｐ）が、ポリオレフィンからなる群から選択される少なくとも１種の更なるポリマー（Ｐ２）の少なくとも１つの第２の更なる層を含むことも同様に可能である。この場合、ポリマーフィルム（Ｐ）は、有利には、少なくとも１種のポリアミド組成物（ＰＣ）の第１の層と第２の更なる層との間に第１の更なる層を含む。
【００２１】
ポリオレフィンそれ自体は当業者に公知である。好ましいポリオレフィンは、ポリプロピレン（ＰＰ）、低密度ポリエチレン（ＬＤＰＥ）、線状低密度ポリエチレン（ＬＬＤＰＥ）および超低密度ポリエチレン（ＶＬＤＰＥ）である。
【００２２】
線状低密度ポリエチレン（ＬＬＤＰＥ）は、エチレンと少なくとも１種のＣ４〜Ｃ８−α−オレフィンとのコポリマーである。線状低密度ポリエチレン（ＬＬＤＰＥ）は、側鎖または架橋の数が少ない長いポリマー鎖によって特徴付けられる。線状低密度ポリエチレン（ＬＬＤＰＥ）の側鎖の数は、通常、低密度ポリエチレン（ＬＤＰＥ）および中密度ポリエチレン（ＭＤＰＥ）よりも低い。線状低密度ポリエチレン（ＬＬＤＰＥ）の融点は、有利には１１０〜１３０℃の範囲であり、その密度は０．９１〜０．９３ｇ／ｃｍ３の範囲である。
【００２３】
超低密度ポリエチレン（ＶＬＤＰＥ）は、エチレンと少なくとも１種のＣ４〜Ｃ８−α−オレフィンとのコポリマーである。それらは、通常、１１０〜１３０℃の範囲の融点および０．８６〜＜０．９１ｇ／ｃｍ３の範囲の密度を有する。一般に、ＶＬＤＰＥにおけるＣ４〜Ｃ８−α−オレフィンの割合はＬＬＤＰＥにおける割合よりも大きい。
【００２４】
本発明の文脈において、「Ｃ４〜Ｃ８−α−オレフィン」とは、α位において不飽和であり、つまり、α位にＣ−Ｃ二重結合を有する、炭素原子数４〜８の線状および分枝状、好ましくは線状アルキレン（アルケン）を意味する。これらに関する例は、１−ブテン、１−ペンテン、１−ヘキセン、１−ヘプテンおよび１−オクテンである。１−ブテン、１−ヘキセンおよび１−オクテンが好ましい。
【００２５】
好ましいポリ（エチレンビニルアセテート）は、エチレンと酢酸ビニルとのコポリマーである。例えば、８２〜９９．９重量％の範囲のエチレンと、０．１〜１８重量％の範囲の酢酸ビニルとが、好ましくは、８８〜９９．９重量％の範囲のエチレンと、０．１〜１２重量％の範囲の酢酸ビニルとが製造に用いられる。
【００２６】
好ましいポリ（エチレンビニルアルコール）は、上記のポリ（エチレンビニルアセテート）の完全または部分ケン化によって得られる。例えば、ポリ（エチレンビニルアルコール）は、該ポリ（エチレンビニルアルコール）の総物質量を基準として、５０〜７５モル％の範囲のエチレンと２５〜５０モル％の範囲のビニルアルコールとを含む。
【００２７】
ポリマーフィルム（Ｐ）は、少なくとも１種の更なるポリマー（Ｐ２）を、少なくとも１種のポリアミド組成物（ＰＣ）とのブレンド（混合物）として含むことができる。さらに、ポリマーフィルム（Ｐ）が少なくとも１種のポリアミド組成物（ＰＣ）を少なくとも１つの第１の層として含み、かつ少なくとも１種の更なるポリマー（Ｐ２）を少なくとも１つの更なる層として含むことも可能であり、本発明によれば好ましい。
【００２８】
この実施形態では、少なくとも１種のポリアミド組成物（ＰＣ）を含む少なくとも１つの第１の層は、更なるポリマー（Ｐ２）を含まないことが好ましい。
【００２９】
本発明の文脈において、「少なくとも１つの更なる層」とは、厳密に１つの更なる層および２つ以上の更なる層の両方を意味する。２つ以上の更なる層が好ましい。
【００３０】
つまり、ポリマーフィルム（Ｐ）が少なくとも１種のポリアミド組成物（ＰＣ）の少なくとも１つの第１の層を含み、かつポリマーフィルム（Ｐ）がさらに少なくとも１つの更なる層を含み、ここで、この少なくとも１つの更なる層は、ポリオレフィン、ポリ（エチレンビニルアルコール）、ポリ（エチレンビニルアセテート）、ポリエチレンテレフタレート、ポリ塩化ビニリデンおよび無水マレイン酸グラフトポリオレフィンからなる群から選択される少なくとも１種の更なるポリマー（Ｐ２）を含むことが好ましい。
【００３１】
したがって、本発明の対象はまた、ポリマーフィルム（Ｐ）が、少なくとも１種のポリアミド組成物（ＰＣ）の少なくとも１つの層を含み、かつポリマーフィルム（Ｐ）が、少なくとも１つの更なる層を含み、ここで、この少なくとも１つの更なる層は、ポリオレフィン、ポリ（エチレンビニルアルコール）、ポリ（エチレンビニルアセテート）、ポリエチレンテレフタレート、ポリ塩化ビニリデンおよび無水マレイン酸グラフトポリオレフィンからなる群から選択される少なくとも１種の更なるポリマー（Ｐ２）を含むポリマーフィルム（Ｐ）である。
【００３２】
ポリマーフィルム（Ｐ）が、少なくとも１種のポリアミド組成物（ＰＣ）の厳密に１つの第１の層を、場合により、少なくとも１種の更なるポリマー（Ｐ２）とのブレンドとして含み、かつ更なる層を含まない場合、ポリマーフィルム（Ｐ）は単層フィルムとも呼ばれる。
【００３３】
ポリマーフィルム（Ｐ）が、少なくとも１種のポリアミド組成物（ＰＣ）の少なくとも１つの第１の層と、少なくとも１種の更なるポリマー（Ｐ２）の少なくとも１つの更なる層とを含む場合、ポリマーフィルム（Ｐ）は多層フィルムとも呼ばれる。
【００３４】
この場合、例えば、ポリマーフィルム（Ｐ）は、少なくとも１種のポリアミド組成物（ＰＣ）の１〜５の第１の層と、少なくとも１種の更なるポリマー（Ｐ２）の１〜１０の更なる層とを含み、好ましくは、ポリマーフィルム（Ｐ）は、少なくとも１種のポリアミド組成物（ＰＣ）の１〜３の第１の層と、少なくとも１種の更なるポリマー（Ｐ２）の１〜８の更なる層とを含み、特に好ましくは、ポリマーフィルム（Ｐ）は、少なくとも１種のポリアミド組成物（ＰＣ）の１〜２の第１の層と、少なくとも１種の更なるポリマー（Ｐ２）の１〜６の更なる層とを含む。
【００３５】
本発明の文脈において、「ポリマーフィルム（Ｐ）」という用語はまた、単層フィルムおよび多層フィルムの両方を含む。
【００３６】
したがって、本発明の対象はまた、ポリマーフィルム（Ｐ）が単層フィルムまたは多層フィルムであるポリマーフィルム（Ｐ）である。
【００３７】
上記のとおり、ポリマーフィルム（Ｐ）は、通常、０．１μｍ〜１ｍｍの範囲、好ましくは５〜５００μｍの範囲、特に好ましくは１０〜１００μｍの範囲の厚さを有する。
【００３８】
ポリマーフィルム（Ｐ）が単層フィルムである場合、ポリマーフィルム（Ｐ）の少なくとも１種のポリアミド組成物（ＰＣ）の厳密に１つの層は、通常、ポリマーフィルム（Ｐ）と同じ厚さを有する。この場合、少なくとも１種のポリアミド組成物（ＰＣ）の第１の層の厚さは、例えば、０．１μｍ〜１ｍｍの範囲、好ましくは５〜５００μｍの範囲、特に好ましくは１０〜１００μｍの範囲である。
【００３９】
ポリマーフィルム（Ｐ）が多層フィルムである場合、ポリマーフィルム（Ｐ）の個々の層の厚さ、つまり、少なくとも１種のポリアミド組成物（ＰＣ）の少なくとも１つの第１の層の厚さと、少なくとも１種の更なるポリマー（Ｐ２）の少なくとも１つの更なる層の厚さとは、通常、ポリマーフィルム（Ｐ）の厚さよりも小さい。この場合、個々の層の厚さの合計は、一般的に、ポリマーフィルム（Ｐ）の厚さに相当する。
【００４０】
この場合、例えば、少なくとも１種のポリアミド組成物（ＰＣ）の少なくとも１つの第１の層は、０．１〜１００μｍの範囲、好ましくは０．５〜５０μｍの範囲、特に好ましくは０．５〜１０μｍの範囲の厚さを有する。
【００４１】
この場合、少なくとも１種の更なるポリマー（Ｐ２）の少なくとも１つの更なる層は、例えば、０．１〜１００μｍの範囲、好ましくは０．５〜５０μｍの範囲、特に好ましくは０．５〜１０μｍの範囲の厚さを有する。
【００４２】
ポリマーフィルム（Ｐ）は、少なくとも１種の接着促進剤を含むことができる。この実施形態は、ポリマーフィルム（Ｐ）が多層フィルムである場合に好ましい。
【００４３】
本発明の文脈において、「少なくとも１種の接着促進剤」とは、厳密に１種の接着促進剤および２種以上の接着促進剤の混合物の両方を意味する。
【００４４】
ポリマーフィルム（Ｐ）が多層フィルムである場合、少なくとも１種の接着促進剤は、少なくとも１つの第１の層に少なくとも１種のポリアミド組成物（ＰＣ）と一緒に含まれていてよい。この場合、少なくとも１種のポリアミド組成物（ＰＣ）は、少なくとも１種の接着促進剤を含む。少なくとも１種の接着促進剤は、少なくとも１種の更なるポリマー（Ｐ２）と一緒に少なくとも１つの更なる層に含まれていることも同様に可能である。この場合、少なくとも１種の更なるポリマー（Ｐ２）は、少なくとも１種の接着促進剤を含む。さらに、少なくとも１種の接着促進剤が少なくとも１つの追加の層としてポリマーフィルム（Ｐ）に含まれていることも可能である。この実施形態が好ましい。
【００４５】
少なくとも１種の接着促進剤が少なくとも１つの追加の層としてポリマーフィルム（Ｐ）に含まれている場合、この少なくとも１つの追加の層は、好ましくは、更なるポリマー（Ｐ２）の少なくとも１つの更なる層と、少なくとも１種のポリアミド組成物（ＰＣ）の少なくとも１つの第１の層との間に配置される。
【００４６】
適切な接着促進剤自体は、当業者に公知である。接着促進剤として、エチレンと無水マレイン酸とのコポリマーまたはエチレンと酢酸ビニルとのコポリマーが好ましい。線状低密度ポリエチレン（ＬＬＤＰＥ）と無水マレイン酸とのコポリマーまたはエチレンと酢酸ビニルのコポリマーが好ましく、ここで、コポリマーの製造のために、酢酸ビニル＞１８重量％とエチレン＜８２重量％とが用いられる。これらのコポリマーは、例えば、ＤｕＰｏｎｔ社のＢｙｎｅｌ  ４１０５またはＥｘｘｏｎ社のＥｓｃｏｒｅｎｅ  ＦＬ００１１９という商品名で市販されている。
【００４７】
ポリアミド組成物（ＰＣ）
本発明によれば、ポリマーフィルム（Ｐ）は、少なくとも１種のポリアミド組成物を含み、該ポリアミド組成物は、以下の成分（Ａ）および（Ｂ）：
（Ａ）少なくとも１種の非晶性ポリアミドであって、（Ａ１）少なくとも１種のジカルボン酸成分と（Ａ２）少なくとも１種のジアミン成分との重合によって製造された少なくとも１種の非晶性ポリアミド２〜３０重量％と、
（Ｂ）少なくとも１種の部分結晶性ポリアミド７０〜９８重量％と
を含み、ここで、成分（Ａ１）はイソフタル酸を含み、成分（Ａ２）は２−メチル−１，５−ジアミノペンタンを含み、それぞれの重量％値は、成分（Ａ）および（Ｂ）の重量％値の合計を基準としたものである。
【００４８】
したがって、ポリマーフィルム（Ｐ）は、通常、成分（Ａ）として、イソフタル酸を含む少なくとも１種のジカルボン酸（Ａ１）に由来する単位と、２−メチル−１，５−ジアミノペンタンを含む少なくとも１種のジアミン（Ａ２）に由来する単位とを含む２〜３０重量％の範囲の少なくとも１種の非晶性ポリアミドと、成分（Ｂ）として、７０〜９８重量％の範囲の少なくとも１種の部分結晶性ポリアミドとを含み、ここで、それぞれの重量％値は、成分（Ａ）および（Ｂ）の重量％値の合計を基準としたものである、少なくとも１種のポリアミド組成物（ＰＣ）を含む。
【００４９】
したがって、本発明の対象は、少なくとも１種のポリアミド組成物（ＰＣ）を含むポリマーフィルム（Ｐ）であって、該ポリアミド組成物（ＰＣ）は、以下の成分（Ａ）および（Ｂ）：
（Ａ）イソフタル酸を含む少なくとも１種のジカルボン酸（Ａ１）に由来する単位と、２−メチル−１，５−ジアミノペンタンを含む少なくとも１種のジアミン（Ａ２）に由来する単位とを含む２〜３０重量％の範囲の少なくとも１種の非晶性ポリアミドと、
（Ｂ）７０〜９８重量％の範囲の少なくとも１種の部分結晶性ポリアミドと
を含み、ここで、それぞれの重量％値は、成分（Ａ）および（Ｂ）の重量％値の合計を基準としたものである。
【００５０】
本発明の文脈において、「少なくとも１種の非晶性ポリアミド（Ａ）」および「成分（Ａ）」という用語は、同義語で使用され、したがって同じ意味を有する。
【００５１】
本発明の文脈において、「少なくとも１種の部分結晶性ポリアミド（Ｂ）」および「成分（Ｂ）」という用語は、同義語で使用され、したがって同じ意味を有する。
【００５２】
本発明の文脈において、「少なくとも１種の非晶性ポリアミド（Ａ）」とは、厳密に１種の非晶性ポリアミド（Ａ）および２種以上の非晶性ポリアミド（Ａ）の混合物の両方を意味する。
【００５３】
同様のことが「少なくとも１種の部分結晶性ポリアミド（Ｂ）」に適用される。本発明の文脈において、「少なくとも１種の部分結晶性ポリアミド（Ｂ）」とは、厳密に１種の部分結晶性ポリアミド（Ｂ）および２種以上の部分結晶性ポリアミド（Ｂ）の混合物の両方を意味する。
【００５４】
本発明によれば、ポリアミド組成物（ＰＣ）は、成分（Ａ）および（Ｂ）の重量％値の合計を基準として、好ましくは、ポリアミド組成物（ＰＣ）の総重量を基準として、それぞれ、２〜３０重量％の少なくとも１種の非晶性ポリアミド（Ａ）、好ましくは２〜２０重量％の範囲の少なくとも１種の非晶性ポリアミド（Ａ）、特に好ましくは２〜１５重量％の範囲の少なくとも１種の非晶性ポリアミド（Ａ）を含む。
【００５５】
本発明によれば、少なくとも１種のポリアミド組成物（ＰＣ）は、成分（Ａ）および（Ｂ）の重量％値の合計を基準として、好ましくは、少なくとも１種のポリアミド組成物（ＰＣ）の総重量を基準として、それぞれ、７０〜９８重量％の範囲の少なくとも１種の部分結晶性ポリアミド（Ｂ）、好ましくは８０〜９８重量％の範囲、特に好ましくは８５〜９８重量％の範囲の少なくとも１種の部分結晶性ポリアミド（Ｂ）を含む。
【００５６】
好ましくは、成分（Ａ）および（Ｂ）の重量％値の合計は１００％である。
【００５７】
少なくとも１種のポリアミド組成物（ＰＣ）は、通常、ガラス転移温度（ＴＧ（ＰＣ））を有する。例えば、ガラス転移温度（ＴＧ（ＰＣ））は、ＩＳＯ  １１３５７−２：２０１４により測定して２０〜９０℃の範囲、好ましくは３０〜８０℃の範囲、特に好ましくは４０〜７０℃の範囲である。本発明の文脈において、少なくとも１種のポリアミド組成物（ＰＣ）のガラス転移温度（ＴＧ（ＰＣ））は、ＩＳＯ  １１３５７−２：２０１４に従って、乾燥ポリアミド組成物（ＰＣ）のガラス転移温度（ＴＧ（ＰＣ））に基づく。本発明の文脈において、「乾燥」とは、少なくとも１種のポリアミド組成物（ＰＣ）が、該少なくとも１種のポリアミド組成物（ＰＣ）を基準として、１重量％未満、好ましくは０．５重量％未満、特に好ましくは０．１重量％未満の水を含むことを意味する。より好ましくは、「乾燥」とは、少なくとも１種のポリアミド組成物（ＰＣ）が水を含まないことを意味し、最も好ましくは、少なくとも１種のポリアミド組成物（ＰＣ）が溶媒を含まないことを意味する。
【００５８】
少なくとも１種のポリアミド組成物（ＰＣ）はさらに、通常、融点（ＴＭ（ＰＣ））を有する。少なくとも１種のポリアミド組成物（ＰＣ）の融点（ＴＭ（ＰＣ））は、例えば、ＩＳＯ  １１３５７−３：２０１４により測定して１３０〜２３０℃の範囲、好ましくは１５０〜２２０℃の範囲、特に好ましくは１８０〜２１５℃の範囲である。
【００５９】
少なくとも１種のポリアミド組成物（ＰＣ）は、一般的に、９６重量％硫酸中２５℃で少なくとも１種のポリアミド組成物（ＰＣ）の０．５重量％溶液中で測定して７０〜３５０ｍｌ／ｇの範囲の粘度数（ＩＶ（ＰＣ））を有する。少なくとも１種のポリアミド組成物（ＰＣ）の粘度数（ＩＶ（ＰＣ））は、好ましくは、ＩＳＯ  ３０７：２０１３−０８により測定される９６重量％硫酸中２５℃で少なくとも１種のポリアミド組成物（ＰＣ）の０．５重量％溶液中で測定して、１００〜３００ｍｌ／ｇの範囲、特に好ましくは１５０〜２６０ｍｌ／ｇの範囲である。
【００６０】
少なくとも１種のポリアミド組成物（ＰＣ）はさらに、少なくとも１種の更なるポリマー（Ｐ２）を含むことができる。少なくとも１種の更なるポリマー（Ｐ２）については、少なくとも１種の更なるポリマー（Ｐ２）について上述した実施形態および好ましい形態が同様に適用される。
【００６１】
好ましくは、少なくとも１種のポリアミド組成物（ＰＣ）は、更なるポリマー（Ｐ２）を含まない。
【００６２】
少なくとも１種のポリアミド組成物（ＰＣ）はさらに、添加剤を含むことができる。このような添加剤は、当業者に知られており、例えば、安定剤、染料、帯電防止剤、粘着性付与剤、ブロッキング防止剤、加工助剤、酸化防止剤、光安定剤、ＵＶ吸収剤、潤滑剤および核形成助剤からなる群から選択される。
【００６３】
適切な安定剤、染料、帯電防止剤、粘着性付与剤、ブロッキング防止剤、加工助剤、酸化防止剤、光安定剤、ＵＶ吸収剤、潤滑剤および核形成助剤自体は、当業者に公知である。
【００６４】
染料として適しているのは、有機および無機顔料、例えば、サイズ剤が塗布された二酸化チタンなどである。粘着性付与剤として適しているのは、例えば、ポリイソブチレン（ＰＩＢ）またはエチルビニルアセテート（ＥＶＡ）である。適切なブロッキング防止剤は、例えば、二酸化ケイ素または炭酸カルシウム粒子である。適切な光安定剤は、例えば、いわゆるＨＡＬＳ（ヒンダードアミン光安定剤）である。加工助剤または潤滑剤として、例えば、エチレンビスステアラミド（ＥＢＳ）ワックスを用いることができる。核形成助剤は、例えば、あらゆる種類の有機または無機結晶化核剤、例えばタルクなどであってよい。
【００６５】
成分（Ａ）
成分（Ａ）は、少なくとも１種の非晶性ポリアミドである。
【００６６】
本発明の文脈において、「非晶性」とは、ポリアミドがＩＳＯ  １１３５７に準拠した示差走査熱量測定（ＤＳＣ）による測定において融点を示さないことを意味する。
【００６７】
「融点を示さない」とは、溶融エンタルピーΔＨ２（Ａ）がＩＳＯ  １１３５７−４：２０１４に準拠した示差走査熱量測定（ＤＳＣ）により測定して、それぞれ１０Ｊ／ｇ未満、好ましくは８Ｊ／ｇ未満、特に好ましくは５Ｊ／ｇ未満であることを意味する。
【００６８】
つまり、本発明による少なくとも１種の非晶性ポリアミド（Ａ）は、通常、ＩＳＯ  １１３５７−４：２０１４に準拠した示差走査熱量測定（ＤＳＣ）により測定して、それぞれ１０Ｊ／ｇ未満、好ましくは８Ｊ／ｇ未満、特に好ましくは５Ｊ／ｇ未満の溶融エンタルピーΔＨ２（Ａ）を有する。
【００６９】
適切な非晶性ポリアミド（Ａ）は、一般的に、ＩＳＯ  ３０７：２０１３−０８に準拠して９６重量％硫酸中２５℃で成分（Ａ）の０．５重量％溶液中で測定して、６０〜２００ｍｌ／ｇの範囲、好ましくは７０〜１５０ｍｌ／ｇの範囲、特に好ましくは７５〜１２５ｍｌ／ｇの範囲の粘度数（ＩＶ（Ａ））を有する。
【００７０】
したがって、本発明の対象はまた、成分（Ａ）が、９６重量％硫酸中２５℃で成分（Ａ）の０．５重量％溶液中で測定して６０〜２００ｍｌ／ｇの範囲の粘度数（ＩＶ（Ａ））を有するポリマーフィルム（Ｐ）である。
【００７１】
本発明による成分（Ａ）は、通常、ガラス転移温度（ＴＧ（Ａ））を有し、ここで、ガラス転移温度は、ＩＳＯ  １１３５７−２：２０１４により測定して、通常、１３０〜１５０℃の範囲であり、好ましくは１３３〜１４７℃の範囲であり、特に好ましくは１３５〜１４５℃の範囲である。
【００７２】
したがって、本発明の対象はまた、ポリマーフィルム（Ｐ）の成分（Ａ）がガラス転移温度（ＴＧ（Ａ））を有し、ここで、ガラス転移温度（ＴＧ（Ａ））は１３０〜１５０℃の範囲であるポリマーフィルム（Ｐ）である。
【００７３】
適切な成分（Ａ）は、５，０００〜３５，０００ｇ／ｍｏｌの範囲、好ましくは１０，０００〜３０，０００ｇ／ｍｏｌの範囲、特に好ましくは１５，０００〜２５，０００ｇ／ｍｏｌの範囲の重量平均分子量（Ｍｗ（Ａ））を有する。重量平均分子量は、Ｃｈｉ−ｓａｎ  Ｗｕ「Ｈａｎｄｂｏｏｋ  ｏｆ  ｓｉｚｅ  ｅｘｃｌｕｓｉｏｎ  ｃｈｒｏｍａｔｏｇｒａｐｈｙ  ａｎｄ  ｒｅｌａｔｅｄ  ｔｅｃｈｎｉｑｕｅｓ」（第１９頁）に記載されるＳＥＣ−ＭＡＬＬＳ（サイズ排除クロマトグラフィー−多角度レーザー光散乱）により測定される。
【００７４】
本発明によれば、少なくとも１種の非晶性ポリアミド（Ａ）は、少なくとも１種のジカルボン酸（Ａ１）と少なくとも１種のジアミン（Ａ２）との重合によって製造され、ここで、少なくとも１種のジカルボン酸（Ａ１）はイソフタル酸を含み、かつ少なくとも１種のジアミン（Ａ２）は２−メチル−１，５−ジアミノペンタンを含む。
【００７５】
例えば、成分（Ａ１）および（Ａ２）の重量％値の合計を基準として、それぞれ、４５〜７０重量％の範囲の少なくとも１種のジカルボン酸（Ａ１）と、３０〜５５重量％の範囲の少なくとも１種のジアミン（Ａ２）とが重合されて、非晶性ポリアミド（Ａ）が製造される。
【００７６】
好ましくは、成分（Ａ１）および（Ａ２）の重量％値の合計を基準として、それぞれ、５０〜６５重量％の範囲の少なくとも１種のジカルボン酸（Ａ１）と、３５〜５０重量％の範囲の少なくとも１種のジアミン（Ａ２）とが重合されて、非晶性ポリアミド（Ａ）が製造される。
【００７７】
特に好ましくは、成分（Ａ１）および（Ａ２）の重量％値の合計を基準として、それぞれ、５５〜６０重量％の範囲の少なくとも１種のジカルボン酸（Ａ１）と、４０〜４５重量％の範囲の少なくとも１種のジアミン（Ａ２）とが重合されて、非晶性ポリアミド（Ａ）が製造される。
【００７８】
成分（Ａ１）および（Ａ２）の重量パーセント値は、重合前の成分（Ａ１）および（Ａ２）、つまり、成分（Ａ１）および（Ａ２）が互いに反応する前の成分（Ａ１）および（Ａ２）の重量パーセント値に基づく。
【００７９】
成分（Ａ１）および（Ａ２）の重量％値は、足して１００％になることが好ましい。
【００８０】
本発明の文脈において、「少なくとも１種のジカルボン酸（Ａ１）」とは、厳密に１種のジカルボン酸（Ａ１）および２種以上のジカルボン酸（Ａ１）の混合物の両方を意味する。本発明によれば、２種以上のジカルボン酸の混合物が好ましい。
【００８１】
本発明の文脈において、「少なくとも１種のジカルボン酸（Ａ１）」および「成分（Ａ１）」という用語は、同義語で使用され、したがって同じ意味を有する。
【００８２】
本発明によれば、成分（Ａ１）はイソフタル酸を含む。成分（Ａ１）はイソフタル酸からなっていてよい。本発明によれば、成分（Ａ１）は、該成分（Ａ１）の総物質量を基準として、それぞれ、好ましくは２０〜９５モル％の範囲のイソフタル酸を含み、特に好ましくは２５〜９０モル％の範囲のイソフタル酸を含み、非常に好ましくは３０〜８５モル％の範囲のイソフタル酸を含む。
【００８３】
成分（Ａ１）はさらに、更なるジカルボン酸も含むことができ、芳香族ジカルボン酸が更なるジカルボン酸として好ましい。つまり、成分（Ａ１）が更なる芳香族ジカルボン酸も含むことが好ましい。そのような芳香族ジカルボン酸は、当業者に知られており、例えば、テレフタル酸およびフタル酸からなる群から選択され、ここで、テレフタル酸が好ましい。
【００８４】
本発明によれば、好ましくは、成分（Ａ１）はイソフタル酸およびテレフタル酸を含む。特に好ましくは、成分（Ａ１）はイソフタル酸およびテレフタル酸からなる。
【００８５】
例えば、成分（Ａ１）は、該成分（Ａ１）の総物質量を基準として、それぞれ、２０〜９５モル％の範囲のイソフタル酸と、５〜８０モル％の範囲のテレフタル酸とを含む。
【００８６】
好ましくは、成分（Ａ１）は、該成分（Ａ１）の総物質量を基準として、それぞれ、２５〜９０モル％の範囲のイソフタル酸と、１０〜７５モル％の範囲のテレフタル酸とを含む。
【００８７】
特に好ましくは、成分（Ａ１）は、該成分（Ａ１）の総物質量を基準として、それぞれ、３０〜８５モル％の範囲のイソフタル酸と、１５〜７０モル％の範囲のテレフタル酸とを含む。
【００８８】
したがって、本発明の対象はまた、成分（Ａ１）が、該成分（Ａ１）の総物質量を基準として、それぞれ、２０〜９５モル％の範囲のイソフタル酸と、５〜８０モル％の範囲のテレフタル酸とを含むポリマーフィルム（Ｐ）である。
【００８９】
本発明の文脈において、「少なくとも１種のジアミン（Ａ２）」とは、厳密に１種のジアミン（Ａ２）および２種以上のジアミン（Ａ２）の混合物の両方を意味する。本発明によれば、厳密に１種のジアミン（Ａ２）が好ましい。
【００９０】
本発明の文脈において、「少なくとも１種のジアミン（Ａ２）」および「成分（Ａ２）」という用語は、同義語で使用され、したがって同じ意味を有する。
【００９１】
本発明によれば、成分（Ａ２）は、２−メチル−１，５−ジアミノペンタンを含む。例えば、成分（Ａ２）は、該成分（Ａ２）の総物質量を基準として、それぞれ、少なくとも２０モル％、好ましくは少なくとも５０モル％、特に好ましくは少なくとも９０モル％の２−メチル−１，５−ジアミノペンタンを含む。最も好ましくは、成分（Ａ２）は、２−メチル−１，５−ジアミノペンタンからなる。
【００９２】
さらに、成分（Ａ２）は、更なるジアミンを含むことができる。適切な更なるジアミン自体は、当業者には知られており、例えばヘキサメチレンジアミンである。
【００９３】
例えば、成分（Ａ２）は、該成分（Ａ２）の総物質量を基準として、それぞれ、２０〜９９．９モル％の２−メチル−１，５−ジアミノペンタンと、０．１〜８０モル％のヘキサメチレンジアミンとを含む。
【００９４】
特に好ましくは、成分（Ａ２）は、２−メチル−１，５−ジアミノペンタンからなる。この場合、成分（Ａ２）は、更なるジアミンを含まない。
【００９５】
したがって、成分（Ａ）は、イソフタル酸（成分（Ａ１））と２−メチル−１，５−ジアミノペンタン（成分（Ａ２））とから製造される非晶性ポリアミド（Ａ）を含むことが好ましく、特に好ましくは、成分（Ａ）は、この非晶性ポリアミド（Ａ）からなる。この場合、成分（Ａ）は、ポリ（２−メチル−１，５−ペンタメチレンイソフタルアミド）を含み、特に好ましくは、成分（Ａ）は、ポリ（２−メチル−１，５−ペンタメチレンイソフタルアミド）からなる。
【００９６】
成分（Ａ）が、イソフタル酸とテレフタル酸（成分（Ａ１））と２−メチル−１，５−ジアミノペンタン（成分（Ａ２））とから製造される非晶性ポリアミド（Ａ）を含むことも同様に好ましく、特に好ましくは、成分（Ａ）は、この非晶性ポリアミド（Ａ）からなる。この場合、成分（Ａ）は、ポリ（２−メチル−１，５−ペンタメチレンアミンイソフタルアミド−ｃｏ−２−メチル−１，５−ペンタメチレンテレフタルアミド）を含み、特に好ましくは、成分（Ａ）は、ポリ（２−メチル−１，５−ペンタメチレンアミンイソフタルアミド−ｃｏ−２−メチル−１，５−ペンタメチレンテレフタルアミド）からなる。
【００９７】
したがって、本発明の対象はまた、成分（Ａ）がポリ（２−メチル−１，５−ペンタメチレンイソフタルアミド−ｃｏ−２−メチル−１，５−ペンタメチレンテレフタルアミド）を含むポリマーフィルム（Ｐ）である。
【００９８】
成分（Ａ）は、成分（Ａ１）および（Ａ２）の重合によって製造される。成分（Ａ１）および（Ａ２）の重合は、当業者に公知である。通常、成分（Ａ１）および（Ａ２）の重合は縮合反応である。
【００９９】
成分（Ａ１）および（Ａ２）の重合は、触媒の存在下で行うことができる。
【０１００】
触媒として適しているのは、成分（Ａ１）および（Ａ２）の重合を触媒する、当業者に公知のあらゆる触媒である。このような触媒は、当業者に公知である。好ましい触媒は、リン化合物、例えば、次亜リン酸ナトリウム、亜リン酸、トリフェニルホスフィンまたはトリフェニルホスファイトなどである。
【０１０１】
成分（Ａ１）および（Ａ２）の重合において、少なくとも１種の非晶性ポリアミド（Ａ）が得られる。したがって、少なくとも１種の非晶性ポリアミドは、成分（Ａ１）に由来する構造単位と、成分（Ａ２）に由来する構造単位とを含む。
【０１０２】
本発明の１つの実施形態では、少なくとも１種の非晶性ポリアミド（Ａ）は、成分（Ａ１）および（Ａ２）と、さらに成分（Ａ３）との重合によって製造されることが好ましい。成分（Ａ３）は、炭素原子数４〜１２のラクタムと、炭素原子数４〜１２の少なくとも１種の線状脂肪族ジカルボン酸および炭素原子数４〜１２の少なくとも１種の線状脂肪族ジアミンを含むモノマー混合物（Ｍ）とからなる群から選択される少なくとも１種の更なるモノマーである。
【０１０３】
したがって、本発明の対象はまた、少なくとも１種の非晶性ポリアミド（Ａ）が、成分（Ａ１）および（Ａ２）と、さらに成分（Ａ３）との重合によって製造され、ここで、成分（Ａ３）は、炭素原子数４〜１２のラクタムと、炭素原子数４〜１２の少なくとも１種の線状脂肪族ジカルボン酸および炭素原子数４〜１２の少なくとも１種の線状脂肪族ジアミンを含むモノマー混合物（Ｍ）とからなる群から選択されるポリマーフィルム（Ｐ）である。
【０１０４】
本発明の文脈において、「少なくとも１種の線状脂肪族ジカルボン酸」とは、少なくとも１種の線状脂肪族ジカルボン酸が枝分かれを有しておらず、つまり、少なくとも１種の線状脂肪族ジカルボン酸がアルキル置換基を有しないことを意味する。
【０１０５】
同様のことが「少なくとも１種の線状脂肪族ジアミン」に適用される。本発明の文脈において、「少なくとも１種の線状脂肪族ジアミン」とは、少なくとも１種の線状脂肪族ジアミンが枝分かれを有せず、つまり、少なくとも１種の線状脂肪族ジアミンがアルキル置換基を有していないことを意味する。したがって、モノマー混合物（Ｍ）に含まれる少なくとも１種の線状脂肪族ジアミンは、成分（Ａ２）に含まれる２−メチル−１，５−ジアミノペンタンとは異なる。
【０１０６】
例えば、成分（Ａ１）、（Ａ２）および（Ａ３）の重量％値の合計を基準として、それぞれ、３８．５〜６０重量％の範囲の成分（Ａ１）と、２８〜４５重量％の範囲の成分（Ａ２）と、０．１〜３０重量％の範囲の成分（Ａ３）とが重合されて、非晶性ポリアミド（Ａ）が製造される。
【０１０７】
好ましくは、成分（Ａ１）、（Ａ２）および（Ａ３）の重量％値の合計を基準として、それぞれ、４４〜６０重量％の範囲の成分（Ａ１）と、３２〜４５重量％の範囲の成分（Ａ２）と、０．１〜２０重量％の範囲の成分（Ａ３）とが重合されて、非晶性ポリアミド（Ａ）が製造される。
【０１０８】
特に好ましくは、成分（Ａ１）、（Ａ２）および（Ａ３）の重量％値の合計を基準として、それぞれ、５０〜６０重量％の範囲の成分（Ａ１）と、３５〜４５重量％の範囲の成分（Ａ２）と、０．１〜１０重量％の範囲の成分（Ａ３）とが重合されて、非晶性ポリアミド（Ａ）が製造される。
【０１０９】
本発明の文脈において、「少なくとも１種の更なるモノマー」とは、厳密に１種の更なるモノマーおよび２種以上の更なるモノマーの混合物の両方を意味する。
【０１１０】
本発明の文脈において、「少なくとも１種の更なるモノマー」および「成分（Ａ３）」という用語は、同義語で使用され、したがって同じ意味を有する。
【０１１１】
本発明によれば、成分（Ａ３）は、炭素原子数４〜１２のラクタムおよびモノマー混合物（Ｍ）からなる群から選択される。
【０１１２】
本発明によれば、ラクタムとは、環内に４〜１２個、好ましくは５〜８個の炭素原子を有する環式アミドを意味する。適切なラクタムは、例えば、プロピオ−３−ラクタム（βラクタム；β−プロピオラクタム）、ブチロ−４−ラクタム（γ−ラクタム；γ−ブチロラクタム）、２−ピペリジノン、（δ−ラクタム；δ−バレロラクタム）、ヘキサノ−６−ラクタム（ε−ラクタム；ε−カプロラクタム）、ヘプタノ−７−ラクタム（ζ−ラクタム；ζ−ヘプタノラクタム）、オクタノ−８−ラクタム（η−ラクタム；η−オクタノラクタム）、ノナノ−９−ラクタム（θ−ラクタム；θ−ノナノラクタム）、デカノ−１０−ラクタム（ω−デカノラクタム）、ウンデカノ−１１−ラクタム（ω−ウンデカノラクタム）およびドデカノ−１２−ラクタム（ω−ドデカノラクタム）からなる群から選択される。
【０１１３】
ラクタムは、非置換であっても、少なくとも一置換されていてもよい。少なくとも一置換されたラクタムが用いられる場合、これらは、環の窒素原子および／または炭素原子に、互いに独立してＣ１〜Ｃ１０−アルキル、Ｃ５〜Ｃ６−シクロアルキルおよびＣ５〜Ｃ１０−アリールからなる群から選択される１、２または３以上の置換基を有していてよい。
【０１１４】
適切なＣ１〜Ｃ１０−アルキル置換基は、例えば、メチル、エチル、プロピル、イソプロピル、ｎ−ブチル、ｓｅｃ−ブチルおよびｔｅｒｔ−ブチルである。適切なＣ５〜Ｃ６−シクロアルキル置換基は、例えばシクロヘキシルである。好ましいＣ５〜Ｃ１０−アリール置換基は、フェニルおよびアントラニルである。
【０１１５】
好ましくは、非置換のラクタムが用いられ、ここで、γ−ラクタム（γ−ブチロラクタム）、δ−ラクタム（δ−バレロラクタム）およびε−ラクタム（ε−カプロラクタム）が好ましい。δ−ラクタム（δ−バレロラクタム）およびε−ラクタム（ε−カプロラクタム）が特に好ましく、ここで、εカプロラクタムが特に好ましい。
【０１１６】
本発明によれば、モノマー混合物（Ｍ）は、炭素原子数４〜１２の少なくとも１種の線状脂肪族ジカルボン酸および炭素原子数４〜１２の少なくとも１種の線状脂肪族ジアミンを含む。
【０１１７】
炭素原子数４〜１２の少なくとも１種の線状脂肪族ジカルボン酸として適しているのは、当業者に公知の炭素原子４〜１２のあらゆる線状脂肪族ジカルボン酸である。
【０１１８】
例えば、炭素原子数４〜１２の少なくとも１種の線状脂肪族ジカルボン酸は、コハク酸（ブタン二酸）、グルタル酸（ペンタン二酸）、アジピン酸（ヘキサン二酸）、ピメリン酸（ヘプタン二酸）、スベリン酸（オクタン二酸）、アゼライン酸（ノナン二酸）、セバシン酸（デカン二酸）、ウンデカン二酸およびドデカン二酸からなる群から選択される。炭素原子数４〜１２の少なくとも１種の線状脂肪族ジカルボン酸として特に適しているのは、アジピン酸（ヘキサン二酸）である。
【０１１９】
炭素原子数４〜１２の少なくとも１種の線状脂肪族ジアミンとして適しているのは、当業者に公知の炭素原子数４〜１２のあらゆる線状脂肪族ジアミンである。
【０１２０】
炭素原子数４〜１２の少なくとも１種の線状脂肪族ジアミンは、例えば、ブタン−１，４−ジアミン、ペンタメチレンジアミン（ペンタン−１，５−ジアミン）、ヘキサメチレンジアミン（ヘキサン−１，６−ジアミン）、ヘプタン−１，７−ジアミン、オクタン−１，８−ジアミン、ノナン−１，９−ジアミン、デカン−１，１０−ジアミン、ウンデカン−１，１１−ジアミンおよびドデカン−１，１２−ジアミンからなる群から選択される。炭素原子数４〜１２の少なくとも１種の線状脂肪族ジアミンとして特に好ましいのは、ヘキサメチレンジアミン（ヘキサン−１，６−ジアミン）である。
【０１２１】
成分（Ａ１）および（Ａ２）と、さらに成分（Ａ３）との重合は、当業者に公知である。成分（Ａ１）および（Ａ２）と、さらに成分（Ａ３）との重合は、触媒の存在下で行うことができる。触媒については、成分（Ａ１）および（Ａ２）の重合のための触媒について上述した実施形態および好ましい形態が同様に適用される。
【０１２２】
成分（Ａ）が、成分（Ａ１）および（Ａ２）と、さらに成分（Ａ３）との重合によって製造される場合、成分（Ａ）は、成分（Ａ１）に由来する構造単位と、成分（Ａ２）に由来する構造単位と、成分（Ａ３）に由来する構造単位とを含む。
【０１２３】
成分（Ｂ）
成分（Ｂ）は、少なくとも１種の部分結晶性ポリアミドである。
【０１２４】
本発明の文脈において、「部分結晶性」とは、ポリアミドが、ＩＳＯ  １１３５７−４：２０１４に準拠した示差走査熱量測定（ＤＳＣ）により測定して、それぞれ４５Ｊ／ｇ超、好ましくは５０Ｊ／ｇ超、特に好ましくは５５Ｊ／ｇ超の溶融エンタルピーΔＨ２（Ｂ）を有することを意味する。
【０１２５】
つまり、本発明による少なくとも１種の部分結晶性ポリアミド（Ｂ）は、通常、ＩＳＯ  １１３５７−４：２０１４に準拠した示差走査熱量測定（ＤＳＣ）により測定して、それぞれ４５Ｊ／ｇ超、好ましくは５０Ｊ／ｇ超、特に好ましくは５５Ｊ／ｇ超の溶融エンタルピーΔＨ２（Ｂ）を有する。
【０１２６】
本発明による少なくとも１種の部分結晶性ポリアミド（Ｂ）は、通常、ＩＳＯ  １１３５７−４：２０１４に準拠した示差走査熱量測定（ＤＳＣ）により測定して、それぞれ２００Ｊ／ｇ未満、好ましくは１５０Ｊ／ｇ未満、特に好ましくは１００Ｊ／ｇ未満の溶融エンタルピーΔＨ２（Ｂ）を有する。
【０１２７】
適切な部分結晶性ポリアミド（Ｂ）は、一般的に、ＩＳＯ  ３０７：２０１３−０８に準拠して９６重量％硫酸中２５℃で０．５重量％溶液中で測定して、９０〜３５０ｍｌ／ｇの範囲、有利には１８０〜２７５ｍｌ／ｇ、特に好ましくは１６０〜２５０ｍｌ／ｇの範囲の粘度数（ＩＶ（Ｂ））を有する。
【０１２８】
したがって、本発明の対象はまた、成分（Ｂ）が、９６重量％硫酸中２５℃で成分（Ｂ）の０．５重量％溶液中で測定して９０〜３５０ｍｌ／ｇの範囲の粘度数（ＩＶ（Ｂ））を有するポリマーフィルム（Ｐ）である。
【０１２９】
本発明による成分（Ｂ）は、通常、溶融温度（ＴＭ（Ｂ））を有する。好ましくは、成分（Ｂ）の溶融温度は、ＩＳＯ  １１３５７−３：２０１４により測定して、１７０〜２３０℃の範囲であり、好ましくは１８０〜２２５℃の範囲であり、特に好ましくは１８５〜２２５℃の範囲である。
【０１３０】
したがって、本発明の対象はまた、成分（Ｂ）が溶融温度（ＴＭ（Ｂ））を有し、ここで、溶融温度（ＴＭ（Ｂ））は１７０〜２３０℃の範囲であるポリマーフィルム（Ｐ）である。
【０１３１】
適切な成分（Ｂ）は、５００〜２，０００，０００ｇ／ｍｏｌの範囲、好ましくは１０，０００〜９０，０００ｇ／ｍｏｌの範囲、特に好ましくは２０，０００〜７０，０００ｇ／ｍｏｌの範囲の重量平均分子量（Ｍｗ（Ｂ））を有する。重量平均分子量（Ｍｗ（Ｂ））は、Ｃｈｉ−ｓａｎ  Ｗｕ「Ｈａｎｄｂｏｏｋ  ｏｆ  ｓｉｚｅ  ｅｘｃｌｕｓｉｏｎ  ｃｈｒｏｍａｔｏｇｒａｐｈｙ  ａｎｄ  ｒｅｌａｔｅｄ  ｔｅｃｈｎｉｑｕｅｓ」（第１９頁）に記載されるＳＥＣ−ＭＡＬＬＳ（サイズ排除クロマトグラフィー−多角度レーザー光散乱）により測定される。
【０１３２】
少なくとも１種の部分結晶性ポリアミド（Ｂ）として適しているのは、例えば、環員数４〜１２のラクタムに由来する部分結晶性ポリアミド（Ｂ）である。さらに、ジカルボン酸とジアミンとの反応によって得られる部分結晶性ポリアミド（Ｂ）が適している。ラクタムに由来する少なくとも１種の部分結晶性ポリアミド（Ｂ）として、例示的に、ポリカプロラクタム、ポリカプリルラクタムおよび／またはポリラウリンラクタムに由来するポリアミドが挙げられる。
【０１３３】
ジカルボン酸およびジアミンから得られる少なくとも１種の部分結晶性ポリアミド（Ｂ）が用いられる場合、ジカルボン酸として炭素原子数６〜１２のアルカンジカルボン酸を用いることができる。さらに、芳香族ジカルボン酸も適している。
【０１３４】
ジカルボン酸としてここで例示的に挙げられるのは、アジピン酸、アゼライン酸、セバシン酸およびドデカンジカルボン酸である。
【０１３５】
ジアミンとして適しているのは、例えば、炭素原子数４〜１２のアルカンジアミンおよび芳香族または環式ジアミン、例えば、ｍ−キシリレンジアミン、ジ−（４−アミノフェニル）−メタン、ジ−（４−アミノシクロヘキシル）−メタン、２，２−ジ−（４−アミノフェニル）−プロパンまたは２，２−ジ−（４−アミノシクロヘキシル）−プロパンなどである。
【０１３６】
成分（Ｂ）として好ましいのは、ポリカプロラクタム（ポリアミド６）およびコポリアミド６／６６（ポリアミド６／６．６）である。コポリアミド６／６６は、有利には、該コポリアミド６／６６の総重量を基準として５〜９５重量％の割合のカプロラクタム単位を有する。
【０１３７】
さらに、少なくとも１種の部分結晶性ポリアミド（Ｐ）として適しているのは、上記および下記のモノマーの２種以上の共重合によって得られるポリアミドまたは複数のポリアミドの混合物であり、ここで、混合比は任意である。特に好ましいのは、ポリアミド６と他のポリアミドとの混合物、特にコポリアミド６／６６である。
【０１３８】
以下の非網羅的なリストは、上記のポリアミド（Ｂ）および更なる適切な部分結晶性ポリアミド（Ｂ）およびその中に含まれるモノマーを含む。
【０１３９】
ＡＢ−ポリマー：
ＰＡ４  ピロリドン
ＰＡ６  ε−カプロラクタム
ＰＡ７  エナントラクタム
ＰＡ８  カプリルラクタム
ＰＡ９  ９−アミノペラルゴン酸
Ｐ１１  １１−アミノウンデカン酸
Ｐ１２  ラウリンラクタム
ＡＡ／ＢＢ−ポリマー：
ＰＡ４６  テトラメチレンジアミン、アジピン酸
ＰＡ６６  ヘキサメチレンジアミン、アジピン酸
ＰＡ６９  ヘキサメチレンジアミン、アゼライン酸
ＰＡ６１０  ヘキサメチレンジアミン、セバシン酸
ＰＡ６１２  ヘキサメチレンジアミン、デカンジカルボン酸
ＰＡ６１３  ヘキサメチレンジアミン、ウンデカンジカルボン酸
ＰＡ１２１２  １，１２−ドデカンジアミン、デカンジカルボン酸
ＰＡ１３１３  １，１３−ジアミノトリデカン、ウンデカンジカルボン酸
ＰＡ６Ｔ  ヘキサメチレンジアミン、テレフタル酸
ＰＡＭＸＤ６  ｍ−キシリレンジアミン、アジピン酸
ＰＡ６／６６（ＰＡ６およびＰＡ６６参照）
ＰＡ６／１２（ＰＡ６およびＰＡ１２参照）
【０１４０】
好ましくは、少なくとも１種の部分結晶性ポリアミド（Ｂ）は、ポリアミド６およびポリアミド６／６．６からなる群から選択される。
【０１４１】
したがって、本発明の対象はまた、成分（Ｂ）がポリアミド６およびポリアミド６／６．６からなる群から選択されるポリマーフィルム（Ｐ）である。
【０１４２】
ポリマーフィルム（Ｐ）の製造
本発明によるポリマーフィルム（Ｐ）は、好ましくは、以下の工程を含む方法において製造される：
ｉ）少なくとも１種のポリアミド組成物（ＰＣ）を、溶融形態で第１の押出機において準備する工程であって、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、成分（Ａ１）はイソフタル酸を含み、成分（Ａ２）は２−メチル−１，５−ジアミノペンタンを含み、それぞれの重量％値は、成分（Ａ）および（Ｂ）の重量％値の合計を基準としたものであり、
ｉｉ）工程ｉ）で準備された少なくとも１種のポリアミド組成物（ＰＣ）を、溶融形態で第１の押出機からノズルを通して押出して、溶融形態の少なくとも１種のポリアミド組成物（ＰＣ）のフィルムを得る工程、
ｉｉｉ）工程ｉｉ）で得られた溶融形態の少なくとも１種のポリアミド組成物（ＰＣ）のフィルムを冷却する工程であって、ここで、少なくとも１種のポリアミド組成物（ＰＣ）は固化してポリマーフィルム（Ｐ）を形成する。
【０１４３】
したがって、本発明の対象はまた、以下の工程ｉ）〜ｉｉｉ）：
ｉ）少なくとも１種のポリアミド組成物（ＰＣ）を、溶融形態で第１の押出機において準備する工程であって、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、成分（Ａ１）はイソフタル酸を含み、成分（Ａ２）は２−メチル−１，５−ジアミノペンタンを含み、それぞれの重量％値は、成分（Ａ）および（Ｂ）の重量％値の合計を基準としたものである工程と、
ｉｉ）工程ｉ）で準備された少なくとも１種のポリアミド組成物（ＰＣ）を、溶融形態で第１の押出機からノズルを通して押出して、溶融形態の少なくとも１種のポリアミド組成物（ＰＣ）のフィルムを得る工程と、
ｉｉｉ）工程ｉｉ）で得られた溶融形態の少なくとも１種のポリアミド組成物（ＰＣ）のフィルムを冷却する工程であって、ここで、少なくとも１種のポリアミド組成物（ＰＣ）は固化してポリマーフィルム（Ｐ）を形成する工程と
を含む、本発明によるポリマーフィルム（Ｐ）の製造方法である。
【０１４４】
工程ｉ）では、ポリアミド組成物（ＰＣ）は、溶融形態で第１の押出機において準備される。
【０１４５】
本発明の文脈において、「第１の押出機」とは、厳密に１つの第１の押出機および２つ以上の第１の押出機の両方を意味する。通常、ポリマーフィルム（Ｐ）に含まれることになる少なくとも１種のポリアミド組成物（ＰＣ）の第１の層の数と同じ数の第１の押出機が用いられる。
【０１４６】
例えば、ポリマーフィルム（Ｐ）が、少なくとも１種のポリアミド組成物（ＰＣ）の厳密に１つの第１の層を含む場合には、厳密に１つの第１の押出機が用いられる。ポリマーフィルム（Ｐ）が、少なくとも１種のポリアミド組成物（ＰＣ）の厳密に２つの第１の層を含む場合には、厳密に２つの第１の押出機が用いられる。ポリマーフィルム（Ｐ）が、少なくとも１種のポリアミド組成物（ＰＣ）の厳密に５つの第１の層を含む場合には、厳密に５つの第１の押出機が用いられる。
【０１４７】
例えば、１〜５の第１の押出機、好ましくは１〜３の第１の押出機、特に好ましくは１〜２の第１の押出機が用いられる。
【０１４８】
少なくとも１種のポリアミド組成物（ＰＣ）については、少なくとも１種のポリアミド組成物（ＰＣ）について上述した実施形態および好ましい形態が同様に適用される。
【０１４９】
本発明によれば、少なくとも１種のポリアミド組成物（ＰＣ）は溶融形態で準備される。本発明の文脈において、「溶融形態」とは、少なくとも１種のポリアミド組成物（ＰＣ）が、該少なくとも１種のポリアミド組成物（ＰＣ）の溶融温度（ＴＭ（ＰＣ））を上回る温度で準備されることを意味する。つまり、「溶融形態」とは、少なくとも１種のポリアミド組成物（ＰＣ）が、該少なくとも１種のポリアミド組成物（ＰＣ）の溶融温度（ＴＭ（ＰＣ））を上回る温度を有することを意味する。少なくとも１種のポリアミド組成物（ＰＣ）が溶融形態で存在する場合、少なくとも１種のポリアミド組成物（ＰＣ）は流動性である。
【０１５０】
「流動性」とは、少なくとも１種のポリアミド組成物（ＰＣ）を第１の押出機において搬送することができ、かつ少なくとも１種のポリアミド組成物（ＰＣ）を第１の押出機から押出すことができることを意味する。
【０１５１】
例えば、少なくとも１種のポリアミド組成物（ＰＣ）は、工程ｉ）において、１５０〜３００℃の範囲、好ましくは２００〜２９０℃の範囲、特に好ましくは２３０〜２８０℃の範囲の温度で準備され、ただし、そのつど、少なくとも１種のポリアミド組成物（ＰＣ）が準備される温度は、少なくとも１種のポリアミド組成物（ＰＣ）の溶融温度（ＴＭ（ＰＣ））を上回る。
【０１５２】
少なくとも１種のポリアミド組成物（ＰＣ）は、当業者に公知のあらゆる方法に従って、溶融形態で第１の押出機において準備することができる。
【０１５３】
例えば、少なくとも１種のポリアミド組成物（ＰＣ）は、溶融形態または固体形態で第１の押出機に供給することができる。少なくとも１種のポリアミド組成物（ＰＣ）が固体形態で第１の押出機に供給される場合、少なくとも１種のポリアミド組成物（ＰＣ）は、第１の押出機に、例えば顆粒および／または粉末として供給することができる。この場合、少なくとも１種のポリアミド組成物（ＰＣ）は、第１の押出機において溶融され、そのため溶融形態で第１の押出機において準備される。
【０１５４】
少なくとも１種のポリアミド組成物（ＰＣ）が溶融形態または固体形態で第１の押出機に供給される場合、該ポリアミド組成物（ＰＣ）は、成分（Ａ）および（Ｂ）ならびに場合により少なくとも１種のポリアミド組成物（ＰＣ）に含まれる更なる成分を最初に混合することによって製造される。成分（Ａ）および（Ｂ）ならびに場合により少なくとも１種のポリアミド組成物（ＰＣ）に含まれる更なる成分の混合は、当業者に公知のあらゆる方法に従って、例えば押出機において行うことができる。少なくとも１種のポリアミド組成物（ＰＣ）を製造するために成分（Ａ）および（Ｂ）を最初に混合する押出機が、少なくとも１種のポリアミド組成物（ＰＣ）を溶融形態で準備する第１の押出機と異なっていてよいことは言うまでもない。
【０１５５】
少なくとも１種のポリアミド組成物（ＰＣ）に含まれる成分（Ａ）および（Ｂ）を互いに別々に溶融形態で第１の押出機の中に導入し、次いで、成分（Ａ）および（Ｂ）を互いに第１の押出機においてコンパウンド化（混合）して少なくとも１種のポリアミド組成物（ＰＣ）を溶融形態で得ることによって、少なくとも１種のポリアミド組成物（ＰＣ）を第１の押出機において準備することも同様に可能である。場合により、少なくとも１種のポリアミド組成物（ＰＣ）に含まれる更なる成分、例えば、少なくとも１種の更なるポリマーおよび／または少なくとも１種の接着促進剤などを、成分（Ａ）および（Ｂ）と一緒にまたはこれらとは別々に第１の押出機の中に導入することもできる。
【０１５６】
本発明によれば、成分（Ａ）および（Ｂ）ならびに場合により少なくとも１種のポリアミド組成物（ＰＣ）に含まれる更なる成分を一緒にまたは互いに別々に固体形態で、例えば顆粒または粉末として第１の押出機の中に導入することによって、少なくとも１種のポリアミド組成物（ＰＣ）を準備することが好ましい。この場合、成分（Ａ）および（Ｂ）ならびに場合により更なる成分は、押出機において溶融され、互いにコンパウンド化（混合）されて少なくとも１種のポリアミド組成物（ＰＣ）が溶融形態で第１の押出機において得られる。
【０１５７】
工程ｉｉ）では、少なくとも１種のポリアミド組成物（ＰＣ）が、溶融形態で第１の押出機からノズルを通して押出されて、溶融形態の少なくとも１種のポリアミド組成物（ＰＣ）のフィルムが得られる。
【０１５８】
本発明の文脈において、「ノズル」とは、厳密に１つのノズルおよび２つ以上のノズルの両方を意味する。本発明によれば、厳密に１つのノズルが好ましい。
【０１５９】
ノズルとして適しているのは、溶融形態の少なくとも１種のポリアミド組成物（ＰＣ）のフィルムの押出を可能にする当業者に公知のあらゆるノズルである。このようなノズルは、例えばリングノズルまたはスロットノズルである。
【０１６０】
適切なリングノズルおよびスロットノズル自体は、当業者には公知である。
【０１６１】
例えば、さらに下記で記載される工程ｉ１）が実施される場合、工程ｉｉ）において、第１の押出機からの溶融形態の少なくとも１種のポリアミド組成物（ＰＣ）を、更なる押出機からの溶融形態の少なくとも１種の更なるポリマー（Ｐ２）と、ノズル、例えばリングノズルまたはスロットノズル内で一緒にすることが好ましい。
【０１６２】
特に、工程ｉｉ）では、第１の押出機からの溶融形態の少なくとも１種のポリアミド組成物（ＰＣ）を、更なる押出機からの溶融形態の少なくとも１種の更なるポリマー（Ｐ２）と、ノズル内で、工程ｉｉ）で得られたそれぞれ溶融形態の少なくとも１種のポリアミド組成物（ＰＣ）および少なくとも１種の更なるポリマー（Ｐ２）のフィルムが、溶融形態の少なくとも１種のポリアミド組成物（ＰＣ）の少なくとも１つの第１の層と、溶融形態の少なくとも１種の更なるポリマー（Ｐ２）の少なくとも１つの更なる層とを含むように一緒にされる。
【０１６３】
例えば、溶融形態の少なくとも１種のポリアミド組成物（ＰＣ）のフィルムの厚さは、０．１μｍ〜１ｍｍの範囲、好ましくは５〜５００μｍの範囲、特に好ましくは２０〜１００μｍの範囲である。
【０１６４】
溶融形態の少なくとも１種のポリアミド組成物（ＰＣ）のフィルムは、例えば、フラットフィルムまたはチューブラーフィルムであってよい。通常、ノズルとしてリングノズルが用いられる場合にチューブラーフィルムが得られ、ノズルとしてスロットノズルが用いられる場合にフラットフィルムが得られる。
【０１６５】
工程ｉｉｉ）では、工程ｉｉ）で得られた溶融形態の少なくとも１種のポリアミド組成物（ＰＣ）のフィルムが冷却される。こうして、少なくとも１種のポリアミド組成物（ＰＣ）が固化してポリマーフィルム（Ｐ）が得られる。
【０１６６】
溶融形態の少なくとも１種のポリアミド組成物（ＰＣ）のフィルムを冷却するために、当業者に公知のあらゆる方法が適している。例えば、溶融形態の少なくとも１種のポリアミド組成物（ＰＣ）のフィルムは、空冷もしくは水冷によって、または低温表面との接触によって冷却することができる。
【０１６７】
工程ｉｉｉ）では、溶融形態の少なくとも１種のポリアミド組成物（ＰＣ）のフィルムを、例えば、少なくとも１種のポリアミド組成物（ＰＣ）の溶融温度（ＴＭ（ＰＣ））を下回る温度に冷却して、ポリマーフィルム（Ｐ）が得られる。好ましくは、工程ｉｉｉ）では、溶融形態の少なくとも１種のポリアミド組成物（ＰＣ）のフィルムを、少なくとも１種のポリアミド組成物（ＰＣ）のガラス転移温度（ＴＧ（ＰＣ））を下回る温度に冷却する。
【０１６８】
例えば、溶融形態の少なくとも１種のポリアミド組成物（ＰＣ）のフィルムは、０〜１００℃の範囲、好ましくは１０〜８０℃の範囲、特に好ましくは１５〜７０℃の範囲の温度に冷却され、ここで、溶融形態の少なくとも１種のポリアミド組成物（ＰＣ）のフィルムが冷却される温度は、少なくとも１種のポリアミド組成物（ＰＣ）の溶融温度（ＴＭ（ＰＣ））を下回り、好ましくはガラス転移温度（ＴＧ（ＰＣ））を下回る。
【０１６９】
したがって、本発明の対象はまた、工程ｉｉｉ）において、溶融形態の少なくとも１種のポリアミド組成物（ＰＣ）のフィルムを、少なくとも１種のポリアミド組成物（ＰＣ）の溶融温度（ＴＭ（ＰＣ））を下回る温度に冷却する、ポリマーフィルム（Ｐ）の製造方法である。
【０１７０】
工程ｉｉｉ）で得られたポリマーフィルム（Ｐ）については、本発明によるポリマーフィルム（Ｐ）について上述した実施形態および好ましい形態が同様に適用される。
【０１７１】
工程ｉｉ）およびｉｉｉ）は、連続してまたは同時に実施することができる。
【０１７２】
好ましくは、溶融形態の少なくとも１種の更なるポリマー（Ｐ２）が更なる押出機において準備される工程ｉ１）が追加で実施される。
【０１７３】
この場合、ポリマーフィルム（Ｐ）の製造方法は、以下の工程：
ｉ）少なくとも１種のポリアミド組成物（ＰＣ）を、溶融形態で第１の押出機において準備する工程であって、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、成分（Ａ１）はイソフタル酸を含み、成分（Ａ２）は２−メチル−１，５−ジアミノペンタンを含み、それぞれの重量％値は、成分（Ａ）および（Ｂ）の重量％値の合計を基準としたものである工程と、
ｉ１）少なくとも１種の更なるポリマー（Ｐ２）を、溶融形態で更なる押出機において準備する工程と、
ｉｉ）工程ｉ）で準備された少なくとも１種のポリアミド組成物（ＰＣ）を、溶融形態で第１の押出機からノズルを通して押出し、工程ｉ１）で準備された少なくとも１種の更なるポリマー（Ｐ２）を、溶融形態で更なる押出機からノズルを通して押出して、それぞれ溶融形態の少なくとも１種のポリアミド組成物（ＰＣ）および少なくとも１種の更なるポリマー（Ｐ２）のフィルムを得る工程と、
ｉｉｉ）工程ｉｉ）で得られたそれぞれ溶融形態の少なくとも１種のポリアミド組成物（ＰＣ）および少なくとも１種の更なるポリマー（Ｐ２）のフィルムを冷却する工程であって、ここで、少なくとも１種のポリアミド組成物（ＰＣ）および／または少なくとも１種の更なるポリマー（Ｐ２）は固化してポリマーフィルム（Ｐ）を形成する工程と
を含む。
【０１７４】
工程ｉ１）では、溶融形態の少なくとも１種の更なるポリマー（Ｐ２）が、更なる押出機において準備される。
【０１７５】
本発明の文脈において、「更なる押出機」とは、厳密に１つの更なる押出機および２つ以上の更なる押出機の両方を意味する。２つ以上の更なる押出機が好ましい。
【０１７６】
好ましくは、用いられる更なる押出機の数は、ポリマーフィルム（Ｐ）に含まれることになる少なくとも１種の更なるポリマー（Ｐ２）の更なる層の数と同じである。例えば、１〜１０の更なる押出機、好ましくは１〜８の更なる押出機、特に好ましくは１〜６の更なる押出機が用いられる。
【０１７７】
例えば、ポリマーフィルム（Ｐ）が、少なくとも１種の更なるポリマー（Ｐ２）の厳密に１つの更なる層を含む場合には、厳密に１つの更なる押出機が用いられる。ポリマーフィルム（Ｐ）が、少なくとも１種の更なるポリマー（Ｐ２）の厳密に２つの更なる層を含む場合には、厳密に２つの更なる押出機が用いられる。ポリマーフィルム（Ｐ）が、少なくとも１種の更なるポリマー（Ｐ２）の厳密に５つの更なる層を含む場合には、厳密に５つの更なる押出機が用いられる。
【０１７８】
更なる押出機については、第１の押出機について上述した実施形態および好ましい形態が同様に適用される。
【０１７９】
少なくとも１種の更なるポリマー（Ｐ２）については、少なくとも１種の更なるポリマー（Ｐ２）について上述した実施形態および好ましい形態が同様に適用される。
【０１８０】
本発明によれば、少なくとも１種の更なるポリマー（Ｐ２）は、工程ｉ１）において、溶融形態で準備される。本発明の文脈において、「溶融形態」とは、少なくとも１種の更なるポリマー（Ｐ２）が、該少なくとも１種の更なるポリマー（Ｐ２）の溶融温度（ＴＭ（Ｐ２））を上回る温度で準備されることを意味する。つまり、「溶融形態」とは、少なくとも１種の更なるポリマー（Ｐ２）が、該少なくとも１種の更なるポリマー（Ｐ２）の溶融温度（ＴＭ（Ｐ２））を上回る温度を有することを意味する。少なくとも１種の更なるポリマー（Ｐ２）が溶融形態で存在する場合、少なくとも１種の更なるポリマー（Ｐ２）は流動性である。
【０１８１】
「流動性」とは、少なくとも１種の更なるポリマー（Ｐ２）を更なる押出機において搬送することができ、かつ少なくとも１種の更なるポリマー（Ｐ２）を第１の押出機から押出すことができることを意味する。
【０１８２】
例えば、少なくとも１種の更なるポリマー（Ｐ２）は、工程ｉ１）において、１２０〜３５０℃の範囲、好ましくは１３０〜３００℃の範囲、特に好ましくは１４０〜２５０℃の範囲の温度で準備され、ただし、そのつど、少なくとも１種の更なるポリマー（Ｐ２）が準備される温度は、少なくとも１種の更なるポリマー（Ｐ２）の溶融温度（ＴＭ（Ｐ２））を上回る。
【０１８３】
少なくとも１種の更なるポリマー（Ｐ２）は、当業者に公知のあらゆる方法に従って、溶融形態で更なる押出機において準備することができる。
【０１８４】
例えば、少なくとも１種の更なるポリマー（Ｐ２）は、溶融形態または固体形態で更なる押出機に供給することができる。少なくとも１種の更なるポリマー（Ｐ２）が固体形態で更なる押出機に供給される場合、少なくとも１種の更なるポリマー（Ｐ２）は、更なる押出機に、例えば顆粒および／または粉末として供給することができる。この場合、少なくとも１種の更なるポリマー（Ｐ２）は、更なる押出機において溶融され、そのため溶融形態で更なる押出機において準備される。
【０１８５】
工程ｉ１）は、通常、工程ｉ）と同時に実施される。
【０１８６】
工程ｉ）、ｉｉ）およびｉｉｉ）については、工程ｉ）、ｉｉ）およびｉｉｉ）について上述した実施形態および好ましい形態が適用される。
【０１８７】
工程ｉｉ）で得られたそれぞれ溶融形態の少なくとも１種のポリアミド組成物（ＰＣ）および少なくとも１種の更なるポリマー（Ｐ２）のフィルムは、少なくとも１種のポリアミド組成物（ＰＣ）を少なくとも１つの第１の層として含み、少なくとも１種の更なるポリマー（Ｐ２）を少なくとも１つの更なる層として含む。通常、工程ｉｉ）で得られたフィルムは、工程ｉ）で用いられた第１の押出機の数と同じ数の溶融形態の少なくとも１種のポリアミド組成物（ＰＣ）の第１の層と、工程ｉ１）で用いられた更なる押出機の数と同じ数の溶融形態の少なくとも１種の更なるポリマー（Ｐ２）の更なる層とを含む。
【０１８８】
工程ｉ１）が実施される場合、工程ｉｉｉ）で得られたポリマーフィルム（Ｐ）が多層フィルムであることは言うまでもない。
【０１８９】
好ましくは、ポリマーフィルム（Ｐ）は延伸される。ポリマーフィルム（Ｐ）は、工程ｉｉｉ）の後に延伸することができるが、工程ｉｉｉ）の間に、つまり、少なくとも１種のポリアミド組成物（ＰＣ）および場合により少なくとも１種の更なるポリマー（Ｐ２）のフィルムの冷却中にポリマーフィルム（Ｐ）を延伸することも同様に可能である。
【０１９０】
したがって、本発明の対象はまた、以下の工程を追加で実施する方法である：
ｉｖ）ポリマーフィルム（Ｐ）を延伸して、延伸ポリマーフィルム（ｓＰ）を得る工程。
【０１９１】
工程ｉｉｉ）およびｉｖ）は、連続してまたは同時に実施することができる。
【０１９２】
ポリマーフィルム（Ｐ）の延伸時に、少なくとも１種のポリアミド組成物（ＰＣ）に含まれる成分（Ｂ）のポリマー鎖が配向し、成分（Ｂ）の結晶化度を高めることができる。
【０１９３】
さらに、場合によりポリマーフィルム（Ｐ）に含まれる少なくとも１種の更なるポリマー（Ｐ２）のポリマー鎖も延伸時に配向させることが可能である。こうして、少なくとも１種の更なるポリマー（Ｐ２）の結晶化度も高めることができる。
【０１９４】
延伸は、当業者に公知のあらゆる方法に従って行うことができる。
【０１９５】
例えば、ポリマーフィルム（Ｐ）の延伸は、少なくとも１つのローラー上、好ましくはローラーシステム上にポリマーフィルムを案内することによって、またはその幅方向にポリマーフィルムを延伸することによって行うことができる。ポリマーフィルム（Ｐ）がチューブとして得られる場合、ポリマーフィルム（Ｐ）の延伸は、該ポリマーフィルム（Ｐ）のチューブに空気を吹き込み、こうしてポリマーフィルム（Ｐ）を延伸することによって行うことも同様に可能である。これらの方法の組合せも当然可能である。
【０１９６】
ポリマーフィルム（Ｐ）が、少なくとも１つのローラー上、好ましくはローラーシステム上に案内される場合、ポリマーフィルム（Ｐ）は、押出方向、つまり、その長さ方向に延伸される。それに対して、ポリマーフィルム（Ｐ）が、その幅方向に引き伸ばされる場合、それは押出方向に対して垂直に延伸される。
【０１９７】
ポリマーフィルム（Ｐ）が、少なくとも１つのローラー上、好ましくはローラーシステム上での延伸のために案内される場合、成分（Ｂ）のポリマー鎖および場合により少なくとも１種の更なるポリマー（Ｐ２）のポリマー鎖は、延伸される方向と平行に配向される。この場合、得られる延伸ポリマーフィルム（ｓＰ）は一軸配向している。得られる延伸ポリマーフィルム（ｓＰ）は、ポリマーフィルム（Ｐ）がその幅方向に引き伸ばされて延伸される場合も同様に一軸配向している。この場合にも、成分（Ｂ）のポリマー鎖および場合により少なくとも１種の更なるポリマー（Ｐ２）のポリマー鎖は、延伸される方向と平行に配向される。
【０１９８】
「一軸配向」とは、ポリマー鎖が、実質的に一方向に配向していることを意味する。
【０１９９】
ポリマーフィルム（Ｐ）が延伸のためにローラーシステム上に案内され、その幅方向に引き伸ばされる場合、成分（Ｂ）のポリマー鎖および場合により少なくとも１種の更なるポリマー（Ｐ２）のポリマー鎖は、延伸される２つの方向と平行に配向される。この場合、得られる延伸ポリマーフィルム（ｓＰ）は二軸配向している。
【０２００】
「二軸配向」とは、ポリマー鎖が、好ましくは互いに直交する２つの異なる方向に実質的に配向されていることを意味する。
【０２０１】
ポリマーフィルム（Ｐ）がチューブとして得られ、ポリマーフィルム（Ｐ）の延伸が、該ポリマーフィルム（Ｐ）のチューブに空気を吹き込むことによって行われる場合、得られる延伸ポリマーフィルム（ｓＰ）は一軸配向している。
【０２０２】
ポリマーフィルム（Ｐ）を延伸する上記方法を組み合わせた場合、つまり、ポリマーフィルム（Ｐ）がチューブとして得られ、ポリマーフィルム（Ｐ）の延伸が、該ポリマーフィルム（Ｐ）のチューブに空気を吹き込むことによって行われ、同時にローラー上に案内され、ここでも同様に延伸される場合、得られる延伸ポリマーフィルム（ｓＰ）は二軸配向している。
【０２０３】
ポリマーフィルム（Ｐ）は、通常、少なくとも１種のポリアミド組成物（ＰＣ）のガラス転移温度（ＴＧ（ＰＣ））を上回り、かつ少なくとも１種のポリアミド組成物（ＰＣ）の溶融温度（ＴＭ（ＰＣ））を下回る温度で延伸される。ポリマーフィルム（Ｐ）が多層フィルムである場合、さらに、ポリマーフィルム（Ｐ）の延伸は、少なくとも１種の更なるポリマー（Ｐ２）の溶融温度を下回る温度で、特に好ましくは、最も低い温度で溶融する少なくとも１種の更なるポリマー（Ｐ２）の溶融温度を下回る温度で行うことが好ましい。
【０２０４】
本発明によるポリマーフィルム（Ｐ）は、例えば、キャスティング法、ブロー成形法、二軸延伸ポリアミドフィルム法（ＢＯＰＡ法）またはマルチブロー成形法において製造することができる。
【０２０５】
したがって、本発明の対象はまた、キャスティング法、ブロー成形法、二軸延伸ポリアミドフィルム法またはマルチブロー成形法において製造されるポリマーフィルム（Ｐ）である。
【０２０６】
キャスティング法、ブロー成形法、二軸延伸ポリアミドフィルム法およびマルチブロー成形法は、当業者にそれ自体公知である。通常、これらの方法においてポリマーフィルム（Ｐ）は延伸され、そうして延伸ポリマーフィルム（ｓＰ）が得られる。
【０２０７】
ポリマーフィルム（Ｐ）を製造するキャスティング法は、好ましくは、以下の工程ｉ−ｃ）〜ｉｖ−ｃ）：
ｉ−ｃ）少なくとも１種のポリアミド組成物（ＰＣ）を、溶融形態で第１の押出機において準備する工程であって、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、成分（Ａ１）はイソフタル酸を含み、成分（Ａ２）は２−メチル−１，５−ジアミノペンタンを含み、それぞれの重量％値は、成分（Ａ）および（Ｂ）の重量％値の合計を基準としたものである工程と、
ｉｉ−ｃ）工程ｉ−ｃ）で準備された少なくとも１種のポリアミド組成物（ＰＣ）を、溶融形態で第１の押出機からノズルを通して押出して、溶融形態の少なくとも１種のポリアミド組成物（ＰＣ）のフィルムを得る工程と、
ｉｉｉ−ｃ）工程ｉｉ−ｃ）で得られた溶融形態の少なくとも１種のポリアミド組成物（ＰＣ）を冷却する工程であって、ここで、少なくとも１種のポリアミド組成物（ＰＣ）は固化してポリマーフィルム（Ｐ）を形成する工程と、
ｉｖ−ｃ）工程ｉｉｉ−ｃ）で得られたポリマーフィルム（Ｐ）を、該ポリマーフィルム（Ｐ）を少なくとも１つのローラー上、好ましくはローラーシステム上に案内して延伸することで、延伸ポリマーフィルム（ｓＰ）を得る工程と
を含む。
【０２０８】
キャスティング法の工程ｉ−ｃ）〜ｉｉｉ−ｃ）については、ポリマーフィルム（Ｐ）の製造方法の工程ｉ）〜ｉｉｉ）の上記の実施形態および好ましい形態が同様に適用される。
【０２０９】
キャスティング法において工程ｉｉ−ｃ）で用いられるノズルは、通常、スロットノズルである。したがって、工程ｉｉ−ｃ）で得られた溶融形態の少なくとも１種のポリアミド組成物（ＰＣ）のフィルムは、有利にはフラットフィルムであり、そうして工程ｉｉｉ−ｃ）で得られたポリマーフィルム（Ｐ）および工程ｉｖ−ｃ）で得られた延伸ポリマーフィルム（ｓＰ）は、有利にはフラットフィルムである。
【０２１０】
キャスティング法において、工程ｉｉｉ−ｃ）およびｉｖ−ｃ）は、連続してまたは同時に実施することができる。好ましくは、キャスティング法において、工程ｉｉｉ−ｃ）およびｉｖ−ｃ）は、同時に実施され、特に好ましくは、工程ｉｉｉ−ｃ）およびｉｖ−ｃ）は、同時かつｉｉ−ｃ）の直後に実施される。
【０２１１】
さらに、キャスティング法において、工程ｉｖ−ｃ）で用いられる少なくとも１つのローラー、好ましくはローラーシステムを、工程ｉｖ−ｃ）の間に冷却することが好ましい。
【０２１２】
ポリマーフィルム（Ｐ）を製造するブロー成形法は、好ましくは、以下の工程ｉ−ｂ）〜ｉｖ−ｂ）：
ｉ−ｂ）少なくとも１種のポリアミド組成物（ＰＣ）を、溶融形態で第１の押出機において準備する工程であって、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、成分（Ａ１）はイソフタル酸を含み、成分（Ａ２）は２−メチル−１，５−ジアミノペンタンを含み、それぞれの重量％値は、成分（Ａ）および（Ｂ）の重量％値の合計を基準としたものである工程と、
ｉｉ−ｂ）工程ｉ−ｂ）で準備された少なくとも１種のポリアミド組成物（ＰＣ）を、溶融形態で第１の押出機からノズルを通して押出して、溶融形態の少なくとも１種のポリアミド組成物（ＰＣ）のチューブラーフィルムを得る工程と、
ｉｉｉ−ｂ）工程ｉｉ−ｂ）で得られた溶融形態の少なくとも１種のポリアミド組成物（ＰＣ）のチューブラーフィルムを冷却する工程であって、ここで、少なくとも１種のポリアミド組成物（ＰＣ）は固化してポリマーフィルム（Ｐ）を形成する工程と、
ｉｖ−ｂ）工程ｉｉｉ−ｂ）で得られたポリマーフィルム（Ｐ）を、該ポリマーフィルム（Ｐ）のチューブに空気を吹き込むことによって延伸することで、延伸ポリマーフィルム（ｓＰ）を得る工程と
を含む。
【０２１３】
ブロー成形法の工程ｉ−ｂ）〜ｉｉｉ−ｂ）については、ポリマーフィルム（Ｐ）の製造方法の工程ｉ）〜ｉｉｉ）の上記の実施形態および好ましい形態が同様に適用される。
【０２１４】
ブロー成形法の工程ｉｉ−ｂ）におけるノズルとして、好ましくは、スタックダイ、ヘリカルディストリビューターダイまたはこれらの混合形態が用いられる。これらのノズルは、当業者に知られており、例えば、Ｋｉｒｋ  Ｃａｎｔｏｒ著「Ｂｌｏｗｎ  Ｆｉｌｍ  Ｅｘｔｒｕｓｉｏｎ」，２ｎｄ  Ｅｄｉｔｉｏｎ  Ｃａｒｌ  Ｈａｎｓｅｒ  Ｖｅｒｌａｇ，Ｍｕｎｉｃｈ  ２０１１に記載されている。
【０２１５】
ブロー成形法において、工程ｉｉｉ−ｂ）およびｉｖ−ｂ）は、同時にまたは連続して実施することができる。好ましくは、ブロー成形法において、工程ｉｉｉ−ｂ）およびｉｖ−ｂ）は、同時に実施される。
【０２１６】
ポリマーフィルム（Ｐ）を製造する二軸延伸ポリアミドフィルム法は、好ましくは、以下の工程ｉ−ｏ）〜ｉｖ−ｏ）：
ｉ−ｏ）少なくとも１種のポリアミド組成物（ＰＣ）を、溶融形態で第１の押出機において準備する工程であって、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、成分（Ａ１）はイソフタル酸を含み、成分（Ａ２）は２−メチル−１，５−ジアミノペンタンを含み、それぞれの重量％値は、成分（Ａ）および（Ｂ）の重量％値の合計を基準としたものである工程と、
ｉｉ−ｏ）工程ｉ−ｏ）で準備された少なくとも１種のポリアミド組成物（ＰＣ）を、溶融形態で第１の押出機からノズルを通して押出して、溶融形態の少なくとも１種のポリアミド組成物（ＰＣ）のフィルムを得る工程と、
ｉｉｉ−ｏ）工程ｉｉ−ｏ）で得られた溶融形態の少なくとも１種のポリアミド組成物（ＰＣ）のフィルムを冷却する工程であって、ここで、少なくとも１種のポリアミド組成物（ＰＣ）は固化してポリマーフィルム（Ｐ）を形成する工程と、
ｉｖ−ｏ）工程ｉｉｉ−ｏ）で得られたポリマーフィルム（Ｐ）を、該ポリマーフィルム（Ｐ）を少なくとも１つのローラー上、好ましくはローラーシステム上に案内し、その幅方向に引き伸ばすことによって延伸することで、延伸ポリマーフィルム（ｓＰ）を得る工程と
を含む。
【０２１７】
二軸延伸ポリアミドフィルム法の工程ｉ−ｏ）〜ｉｉｉ−ｏ）については、ポリマーフィルム（Ｐ）の製造方法の工程ｉ）〜ｉｉｉ）の上記の実施形態および好ましい形態が同様に適用される。
【０２１８】
二軸延伸ポリアミドフィルム法において工程ｉｉ−ｏ）で用いられるノズルは、通常、スロットノズルである。したがって、工程ｉｉ−ｏ）で得られた溶融形態の少なくとも１種のポリアミド組成物（ＰＣ）のフィルムは、有利にはフラットフィルムであり、そうして工程ｉｉｉ−ｏ）で得られたポリマーフィルム（Ｐ）および工程ｉｖ−ｏ）で得られた延伸ポリマーフィルム（ｓＰ）は、有利にはフラットフィルムである。
【０２１９】
二軸延伸ポリアミドフィルム法において、工程ｉｉｉ−ｏ）およびｉｖ−ｏ）は、連続してまたは同時に実施することができ、好ましくは、工程ｉｉｉ−ｏ）およびｉｖ−ｏ）は、連続して実施される。特に好ましくは、二軸延伸ポリアミドフィルム法において、工程ｉｉｉ−ｏ）およびｉｖ−ｏ）は、連続して実施され、工程ｉｉｉ−ｏ）で得られたポリマーフィルム（Ｐ）は、工程ｉｖ−ｏ）の前に加熱される。この場合、工程ｉｖ−ｏ）の前にポリマーフィルム（Ｐ）を加熱して、ポリマーフィルム（Ｐ）に含まれる少なくとも１種のポリアミド組成物（ＰＣ）のガラス転移温度（ＴＧ（ＰＣ））を上回り、かつポリマーフィルム（Ｐ）に含まれる少なくとも１種のポリアミド組成物（ＰＣ）の溶融温度（ＴＭ（ＰＣ））を下回る温度にすることが好ましい。次いで、工程ｉｖ−ｏ）において、ポリマーフィルム（Ｐ）を、それが工程ｉｖ−ｏ）の前に加熱される温度で延伸することが好ましい。
【０２２０】
ポリマーフィルム（Ｐ）を製造するマルチブロー成形法は、好ましくは、以下の工程ｉ−ｍ）〜ｉｖ−ｍ）：
ｉ−ｍ）少なくとも１種のポリアミド組成物（ＰＣ）を、溶融形態で第１の押出機において準備する工程であって、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、成分（Ａ１）はイソフタル酸を含み、成分（Ａ２）は２−メチル−１，５−ジアミノペンタンを含み、それぞれの重量％値は、成分（Ａ）および（Ｂ）の重量％値の合計を基準としたものである工程と、
ｉｉ−ｍ）工程ｉ−ｍ）で準備された少なくとも１種のポリアミド組成物（ＰＣ）を、溶融形態で第１の押出機からリングノズルであるノズルを通して押出して、溶融形態の少なくとも１種のポリアミド組成物（ＰＣ）のチューブラーフィルムを得る工程と、
ｉｉｉ−ｍ）工程ｉｉ−ｍ）で得られた溶融形態の少なくとも１種のポリアミド組成物（ＰＣ）のチューブラーフィルムを冷却する工程であって、ここで、少なくとも１種のポリアミド組成物（ＰＣ）は固化してポリマーフィルム（Ｐ）を形成する工程と、
ｉｖ−ｍ）工程ｉｉｉ−ｍ）で得られたポリマーフィルム（Ｐ）を、該ポリマーフィルム（Ｐ）のチューブに空気を吹き込むことによって延伸し、同時にポリマーフィルム（Ｐ）を、少なくとも１つのローラー上、好ましくはローラーシステム上に案内することによって延伸することで、延伸ポリマーフィルム（ｓＰ）を得る工程と
を含む。
【０２２１】
マルチブロー成形法の工程ｉ−ｍ）〜ｉｉｉ−ｍ）については、ポリマーフィルム（Ｐ）の製造方法の工程ｉ）〜ｉｉｉ）の上記の実施形態および好ましい形態が同様に適用される。
【０２２２】
好ましくは、溶融形態の少なくとも１種のポリアミド組成物（ＰＣ）のチューブラーフィルムは、工程ｉｉｉ−ｍ）において水浴中で冷却される。
【０２２３】
マルチブロー成形法において、工程ｉｉｉ−ｍ）およびｉｖ−ｍ）は、同時にまたは連続して実施することができ、好ましくは、工程ｉｉｉ−ｍ）およびｉｖ−ｍ）は、連続して実施される。特に好ましくは、工程ｉｉｉ−ｍ）およびｉｖ−ｍ）は、連続して実施され、工程ｉｉｉ−ｍ）で得られたポリマーフィルム（Ｐ）は、工程ｉｖ−ｍ）の前に加熱される。この場合、工程ｉｖ−ｍ）の前にポリマーフィルム（Ｐ）を加熱して、ポリマーフィルム（Ｐ）に含まれる少なくとも１種のポリアミド組成物（ＰＣ）のガラス転移温度（ＴＧ（ＰＣ））を上回り、かつポリマーフィルム（Ｐ）に含まれる少なくとも１種のポリアミド組成物（ＰＣ）の溶融温度（ＴＭ（ＰＣ））を下回る温度にすることが好ましい。次いで、工程ｉｖ−ｍ）において、ポリマーフィルム（Ｐ）を、それが工程ｉｖ−ｍ）の前に加熱される温度で延伸することが好ましい。
【０２２４】
キャスティング法、ブロー成形法、二軸延伸ポリアミドフィルム法およびマルチブロー成形法において、場合により同様に、少なくとも１種の更なるポリマー（Ｐ２）を溶融形態で更なる押出機において準備する工程ｉ１）を実施することができ、この場合、ポリマーフィルム（Ｐ）の製造方法の工程ｉｉ）に従って、工程ｉｉ−ｃ）、工程ｉｉ−ｂ）、工程ｉｉ−ｏ）および工程ｉｉ−ｍ）において、それぞれ溶融形態の少なくとも１種のポリアミド組成物（ＰＣ）および少なくとも１種の更なるポリマー（Ｐ２）のフィルムが得られ、このフィルムは、ポリマーフィルム（Ｐ）の製造方法の工程ｉｉｉ）に従って、工程ｉｉｉ−ｃ）、工程ｉｉｉ−ｂ）、工程ｉｉｉ−ｏ）および工程ｉｉｉ−ｍ）において冷却されることは言うまでもない。
【０２２５】
場合により実施される工程ｉ１）については、ポリマーフィルム（Ｐ）の製造方法の場合により実施される工程ｉ１）の上記の実施形態および好ましい形態が同様に適用される。
【０２２６】
好ましくは、二軸延伸ポリアミドフィルム法において、工程ｉ１）は実施されない。つまり、二軸延伸ポリアミドフィルム法において、更なるポリマー（Ｐ２）が更なる押出機において準備されないことが好ましい。
【０２２７】
食品包装
本発明によるポリマーフィルム（Ｐ）は、食品を包装する方法において用いることができる。
【０２２８】
したがって、本発明の対象はまた、食品を包装するための本発明によるポリマーフィルム（Ｐ）の使用である。
【０２２９】
例えば、食品を包装するための本方法は、以下の工程：
ａ）第１の温度（Ｔ１）を有する本発明による少なくとも１つのポリマーフィルム（Ｐ）で包まれている食品を準備する工程と、
ｂ）少なくとも１つのポリマーフィルム（Ｐ）を６０〜１５０℃の範囲の第２の温度（Ｔ２）に加熱し、それによって少なくとも１つのポリマーフィルム（Ｐ）を収縮させて、少なくとも１つの収縮ポリマーフィルム（Ｐ）で包まれている食品を得る工程と
を含む。
【０２３０】
したがって、本発明の対象はまた、以下の工程：
ａ）第１の温度（Ｔ１）を有する請求項１から１３までのいずれか１項記載の少なくとも１つのポリマーフィルム（Ｐ）で包まれている食品を準備する工程と、
ｂ）少なくとも１つのポリマーフィルム（Ｐ）を６０〜１５０℃の範囲の第２の温度（Ｔ２）に加熱し、それによって少なくとも１つのポリマーフィルム（Ｐ）を収縮させて、少なくとも１つの収縮ポリマーフィルム（Ｐ）で包まれている食品を得る工程と
を含む。
【０２３１】
工程ａ）では、少なくとも１つのポリマーフィルム（Ｐ）で包まれている食品が提供される。
【０２３２】
ポリマーフィルム（Ｐ）については、ポリマーフィルム（Ｐ）の上記の実施形態および好ましい形態が同様に適用される。
【０２３３】
好ましくは、少なくとも１つの延伸ポリマーフィルム（ｓＰ）が、食品を包装する方法におけるポリマーフィルム（Ｐ）として用いられる。少なくとも１つの延伸ポリマーフィルム（ｓＰ）については、延伸ポリマーフィルム（ｓＰ）の上記の実施形態および好ましい形態が同様に適用される。
【０２３４】
食品として適しているのは、公知のあらゆる食品であり、特に適しているのは、チーズ製品、肉製品およびソーセージ製品である。
【０２３５】
本発明の文脈において、「少なくとも１つのポリマーフィルム（Ｐ）で包まれている」とは、食品の表面の少なくとも５０％、好ましくは少なくとも８０％、特に好ましくは１００％が、少なくとも１つのポリマーフィルム（Ｐ）で覆われていることを意味する。「覆われている」とは、少なくとも１つのポリマーフィルム（Ｐ）と食品の表面とが互いに直接接触できることを意味するが、食品の表面と少なくとも１つのポリマーフィルム（Ｐ）との間に少なくとも部分的に空気が存在することも可能である。
【０２３６】
工程ａ）において、少なくとも１つのポリマーフィルム（Ｐ）は、第１の温度（Ｔ１）を有する。第１の温度（Ｔ１）は、好ましくは、少なくとも１つのポリマーフィルム（Ｐ）に含まれる少なくとも１種のポリアミド組成物（ＰＣ）のガラス転移温度（ＴＧ（ＰＣ））を下回る。例えば、少なくとも１つのポリマーフィルム（Ｐ）は、−１０〜５０℃の範囲、好ましくは０〜４０℃の範囲、特に好ましくは１０℃〜３０℃の範囲である第１の温度（Ｔ１）を有する。
【０２３７】
したがって、本発明の対象はまた、第１の温度（Ｔ１）が、少なくとも１つのポリマーフィルム（Ｐ）に含まれる少なくとも１種のポリアミド組成物（ＰＣ）のガラス転移温度（ＴＧ（ＰＣ））を下回る、食品を包装する方法である。
【０２３８】
本発明の対象はさらに、第１の温度（Ｔ１）が−１０〜５０℃の範囲である、食品を包装する方法である。
【０２３９】
工程ｂ）において、少なくとも１つのポリマーフィルム（Ｐ）は、第２の温度（Ｔ２）に加熱される。したがって、第２の温度（Ｔ２）は、ポリマーフィルム（Ｐ）の第１の温度（Ｔ１）を上回る。
【０２４０】
好ましくは、第２の温度（Ｔ２）は、少なくとも１つのポリマーフィルム（Ｐ）に含まれる少なくとも１種のポリアミド組成物（ＰＣ）のガラス転移温度（ＴＧ（ＰＣ））を上回る。例えば、第２の温度（Ｔ２）は、６０〜１５０℃の範囲、好ましくは８０〜１２０℃の範囲、特に好ましくは９０〜１１０℃の範囲である。
【０２４１】
したがって、本発明の対象はまた、第２の温度（Ｔ２）が、少なくとも１つのポリマーフィルム（Ｐ）に含まれるポリアミド組成物（ＰＣ）のガラス転移温度（ＴＧ（ＰＣ））を上回る、食品を包装する方法である。
【０２４２】
本発明の対象はさらに、第２の温度（Ｔ２）が６０〜１５０℃の範囲である、食品を包装する方法である。
【０２４３】
少なくとも１つのポリマーフィルム（Ｐ）は、当業者に公知のあらゆる方法に従って第２の温度（Ｔ２）に加熱することができる。例えば、水蒸気または熱風によって第２の温度（Ｔ２）に加熱することができる。
【０２４４】
工程ｂ）において、少なくとも１つのポリマーフィルム（Ｐ）が収縮する。少なくとも１つのポリマーフィルム（Ｐ）は、第２の温度（Ｔ２）にもたらされている間に早くも収縮し得る。少なくとも１つのポリマーフィルム（Ｐ）は、その温度が第２の温度（Ｔ２）にあるときにのみ収縮することも可能である。
【０２４５】
本発明の文脈において、「収縮」とは、少なくとも１つのポリマーフィルム（Ｐ）の体積が、第１の温度（Ｔ１）を有する少なくとも１つのポリマーフィルム（Ｐ）の体積よりも小さくなることを意味する。例えば、少なくとも１つのポリマーフィルム（Ｐ）の体積は、第１の温度（Ｔ１）を有する少なくとも１つのポリマーの体積を基準として、それぞれ、１０〜８０％小さくなり、好ましくは２０〜７０％小さくなり、特に好ましくは３０〜６０％小さくなる。
【０２４６】
食品を包む少なくとも１つの収縮ポリマーフィルム（Ｐ）は、特に高い酸素バリアを有し、したがって酸素の浸透から特に良好に食品を保護する。この良好な酸素不透過性は、高湿度および高温、例えば２５℃を上回る温度でも保持される。
【０２４７】
本発明を以下の実施例によって詳細に説明するが、本発明はこれらの実施例に限定されるものではない。
【０２４８】
測定方法：
ポリアミドの粘度数は、ＥＮ  ＩＳＯ  ３０７：２００７  ＋  Ａｍｄ  １：２０１３に準拠して９６重量％硫酸中２５℃で０．５重量％溶液中で測定した。
【０２４９】
分子量Ｍｗは、Ｃｈｉ−ｓａｎ  Ｗｕ「Ｈａｎｄｂｏｏｋ  ｏｆ  ｓｉｚｅ  ｅｘｃｌｕｓｉｏｎ  ｃｈｒｏｍａｔｏｇｒａｐｈｙ  ａｎｄ  ｒｅｌａｔｅｄ  ｔｅｃｈｎｉｑｕｅｓ」（第１９頁）に記載されるＳＥＣ−ＭＡＬＬＳにより測定した。
【０２５０】
ガラス転移温度および溶融温度は、ＩＳＯ  １１３５７−１：２００９、ＩＳＯ  １１３５７−２：２０１３およびＩＳＯ  １１３５７−３：２０１１に従って測定した。このために、２回の加熱運転を実施し、２回目の加熱運転に基づいてガラス転移温度および溶融温度を測定した。
【０２５１】
４０℃での酸素透過率は、ＡＳＴＭ  Ｄ  ３９８５−０５（２０１０）に従って相対湿度０％で測定した。
【０２５２】
引裂応力および降伏応力は、ＩＳＯ  ５２７−３：２００３に従って測定した。
【０２５３】
貫入抵抗は、食品ホイルＤＩＮ  ＥＮ  １４４７７：２００４の規格に従って測定した。
【０２５４】
供給材料について
１．）Ｕｌｔｒａｍｉｄ  Ｂ４０Ｌという商品名で販売されているＢＡＳＦ  ＳＥ（登録商標）社のＰＡ６。測定された粘度数は２５０であり、絶対分子量Ｍｗは５６２００であり、融点は２１９．８℃であった。
【０２５５】
２．）Ｕｌｔｒａｍｉｄ  Ｂ３３Ｌの商品名で販売されているＢＡＳＦ  ＳＥ（登録商標）社のＰＡ６。測定された粘度数は１９５であり、絶対分子量Ｍｗは４２６００であり、融点は２２０．２℃であった。
【０２５６】
３．）Ｕｌｔｒａｍｉｄ  Ｃ４０Ｌの商品名で販売されているＢＡＳＦ  ＳＥ（登録商標）社のＰＡ６／６．６。測定された粘度数は２５０であり、絶対分子量Ｍｗは５５３００であり、融点は１８９．６℃であった。
【０２５７】
４．）Ｕｌｔｒａｍｉｄ  Ｃ３３Ｌの商品名で販売されているＢＡＳＦ  ＳＥ（登録商標）社のＰＡ６／６．６。測定された粘度数は１９５であり、絶対分子量Ｍｗは４２８００であり、融点は１９５℃であった。
【０２５８】
５．）Ｇｒｉｖｏｒｙ  Ｇ２１という商品名で販売されているＥＭＳ−Ｃｈｅｍｉｅ  Ｈｏｌｄｉｎｇ  ＡＧ（登録商標）社のＰＡ６Ｉ／６Ｔ。測定された粘度数は８５であり、絶対分子量は２３４００であり、ガラス転移温度は１２５℃であった。
【０２５９】
６．）Ｌｕｐｏｌｅｎ  ２４２０  Ｆの商品名で販売されているＬｙｏｎｄｅｌｌＢａｓｅｌｌ（登録商標）社のＬＤＰＥ（低密度ポリエチレン）。テクニカルデータシートによれば０．７５ｇ／１０分のＭＦＲ（１９０℃／２．１６ｋｇ）を有していた。
【０２６０】
７．）ＤＯＷＬＥＸ  ２０４５Ｓの商品名で販売されているＤＯＷ（登録商標）社のＬＬＤＰＥ（線状低密度ポリエチレン）。テクニカルデータシートによれば１．０ｇ／１０分のＭＦＲ（メルトフローレート）（１９０℃／２．１６ｋｇ）を有していた。
【０２６１】
８．）Ｅｓｃｏｒｅｎｅ  Ｕｌｔｒａ  ＦＬ  ００１１９の商品名で販売されているＥｘｘｏｎＭｏｂｉｌ（登録商標）社のＥＶＡ（エチレンビニルアセテート）。テクニカルデータシートによれば０．６５ｇ／１０分のＭＦＩ（メルトフローインデックス）（１９０℃／２．１６ｋｇ）を有していた。
【０２６２】
９．）Ｌｕｐｏｌｅｎ  ３０２０  Ｋの商品名で販売されているＬｙｏｎｄｅｌｌＢａｓｅｌｌ（登録商標）社のＬＤＰＥ。テクニカルデータシートによれば４ｇ／１０分のＭＦＲ（１９０℃／２．１６ｋｇ）を有していた。
【０２６３】
１０．）Ｂｙｎｅｌ  ４１０４の商品名で販売されているＤｕＰｏｎｔ（登録商標）社のＴＩＥ（接着促進剤；無水マレイン酸グラフトポリエチレン）。テクニカルデータシートによれば１．１ｇ／１０分のＭＦＲ（１９０℃／２．１６ｋｇ）を有していた。
【０２６４】
１１．）Ｂｙｎｅｌ  ４１０５の商品名で販売されているＤｕＰｏｎｔ（登録商標）社のＴＩＥ。テクニカルデータシートによれば４ｇ／１０分のＭＦＲ（１９０℃／２．１６ｋｇ）を有していた。
【０２６５】
１２．）イソフタル酸１００モル％および２−メチル−１，５−ジアミノペンタン１００モル％から製造された本発明による成分Ａ。熱可塑性樹脂は、１４１℃のガラス転移温度および８４の粘度数を示した。
【０２６６】
１３．）テレフタル酸６０モル％、イソフタル酸４０モル％および２−メチル−１，５−ジアミノペンタン１００モル％から製造された本発明による成分Ａ。熱可塑性樹脂は、１４６℃のガラス転移温度および８６の粘度数を示した。
【０２６７】
１４．）テレフタル酸５０モル％、イソフタル酸５０モル％、２−メチル−１，５−ジアミノペンタン５０モル％およびヘキサメチレンジアミン５０モル％から製造された本発明による成分Ａ。熱可塑性樹脂は、１３９℃のガラス転移温度および８６の粘度数を示した。
【０２６８】
ブロー成形法における本発明による多層フィルムの製造：
多層フィルムは、１８０ｍｍのノズルヘッド直径を有するＣｏｌｌｉｎ（登録商標）社の７層インフレーションフィルムシステムで製造した。７つの押出機のうち、６つの直径は３０ｍｍであり、１つの直径は４５ｍｍであった。フィルムは１００μｍの厚さを有し、各層は、多層フィルムにおいて１５／１４／１４／１４／１４／１４／１５μｍの層厚を有していた。
【０２６９】
Ｖ−Ａ：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ２４２０  Ｆを、ＴＩＥとしてＤｕＰｏｎｔ（登録商標）社のＢｙｎｅｌ  ４１０４を用いた。ポリアミド組成物（ＰＣ）として、２０重量％のＰＡ６と８０重量％の出発材料１２．）との混合物を用いた。ＰＡ６は、ＢＡＳＦ  ＳＥ（登録商標）社のＵｌｔｒａｍｉｄ  Ｂ４０Ｌであった。
【０２７０】
Ｖ−Ｂ：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ２４２０  Ｆを、ＴＩＥとしてＤｕＰｏｎｔ（登録商標）社のＢｙｎｅｌ  ４１０４を用いた。ポリアミド組成物（ＰＣ）として、２０重量％のＰＡ６と８０重量％のＰＡ６Ｉ／６Ｔとの混合物を用いた。ＰＡ６はＢＡＳＦ  ＳＥ（登録商標）社のＵｌｔｒａｍｉｄ  Ｂ４０Ｌであり、ＰＡ６Ｉ／６ＴはＥＭＳ（登録商標）社のＧｒｉｖｏｒｙ  Ｇ２１であった。
【０２７１】
Ｖ−Ｃ：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ２４２０  Ｆを、ＴＩＥとしてＤｕＰｏｎｔ（登録商標）社のＢｙｎｅｌ  ４１０４を用いた。ポリアミド組成物（ＰＣ）として、８０重量％のＰＡ６と２０重量％のＰＡ６Ｉ／６Ｔとの混合比８：２の混合物を用いた。ＰＡ６はＢＡＳＦ  ＳＥ（登録商標）社のＵｌｔｒａｍｉｄ  Ｂ３３Ｌであり、ＰＡ６Ｉ／６ＴはＥＭＳ社のＧｒｉｖｏｒｙ  Ｇ２１であった。
【０２７２】
Ｄ：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ２４２０  Ｆを、ＴＩＥとしてＤｕＰｏｎｔ（登録商標）社のＢｙｎｅｌ  ４１０４を用いた。ポリアミド組成物（ＰＣ）として、７５重量％のＰＡ６（ＢＡＳＦ  ＳＥ（登録商標）社のＵｌｔｒａｍｉｄ  Ｂ４０Ｌ）と２５重量％の出発材料１２．）との混合物を用いた。
【０２７３】
Ｅ：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ２４２０  Ｆを、ＴＩＥとしてＤｕＰｏｎｔ（登録商標）社のＢｙｎｅｌ  ４１０４を用いた。ポリアミド組成物（ＰＣ）として、８５重量％のＰＡ６／６．６（ＢＡＳＦ  ＳＥ（登録商標）のＵｌｔｒａｍｉｄ  Ｃ４０Ｌ）と１５重量％の出発材料１３．）との混合物を用いた。
【０２７４】
Ｆ：構造ＥＶＡ／ＰＡ／ＴＩＥ／ＰＥ／ＬＬＤＰＥ／ＰＥ／ＰＥを有する多層フィルムであって、ＥＶＡとしてＥｘｘｏｎＭｏｂｉｌ（登録商標）社のＥｓｃｏｒｅｎｅ  Ｕｌｔｒａ  ＦＬ  ００１１９を、ＴＩＥとしてＤｕＰｏｎｔ（登録商標）社のＢｙｎｅｌ  ４１０４を用いた。ポリアミド組成物（ＰＣ）として、９０重量％のＰＡ６／６．６（ＢＡＳＦ  ＳＥ（登録商標）のＵｌｔｒａｍｉｄ  Ｃ４０Ｌ）と１０重量％の出発材料１４．）との混合物を用いた。ＰＥとしてＬｙｏｎｄｅｌｌＢａｓｅｌｌ（登録商標）社のＬｕｐｏｌｅｎ  ２４２０  Ｆを、ＬＬＤＰＥとしてＤＯＷ（登録商標）社のＤＯＷＬＥＸ  ２０４５Ｓを用いた。
【０２７５】
【表１】
2019507220.tif 000002
【０２７６】
キャスティング法における単層および多層フィルムの製造：
多層フィルムは、８００ｍｍのノズルヘッド幅を有するＣｏｌｌｉｎ（登録商標）社の７層インフレーションフィルムシステムで製造した。７つの押出機のうち、６つの直径は３０ｍｍであり、１つの直径は４５ｍｍであった。フィルムは１００μｍの厚さを有し、各層は、多層フィルムにおいて１５／１４／１４／１４／１４／１４／１５μｍの層厚を有していた。単層フィルムは、同じシステムで直径４５ｍｍの押出機を１つだけ使用して製造した。
【０２７７】
Ｖ−Ａｉ）：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ３０２０  Ｋを、ＴＩＥとしてＤｕＰｏｎｔ（登録商標）社のＢｙｎｅｌ  ４１０５を用いた。ポリアミド組成物（ＰＣ）として、２０重量％のＰＡ６と８０重量％の出発材料１２．）との混合物を用いた。ＰＡ６はＢＡＳＦ  ＳＥ（登録商標）社のＵｌｔｒａｍｉｄ  Ｂ３３Ｌであった。
【０２７８】
Ｖ−Ｂｉ）：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ３０２０  Ｋを、ＴＩＥとしてＤｕＰｏｎｔ（登録商標）社のＢｙｎｅｌ  ４１０５を用いた。ポリアミド組成物（ＰＣ）として、２０重量％のＰＡ６と８０重量％のＰＡ６Ｉ／６Ｔとの混合物を用いた。ＰＡ６はＢＡＳＦ  ＳＥ（登録商標）社のＵｌｔｒａｍｉｄ  Ｂ３３Ｌであり、ＰＡ６Ｉ／６ＴはＥＭＳ（登録商標）社のＧｒｉｖｏｒｙ  Ｇ２１であった。
【０２７９】
Ｖ−Ｃｉ）：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ３０２０  Ｋを、ＴＩＥとしてＤｕＰｏｎｔ（登録商標）社のＢｙｎｅｌ  ４１０５を用いた。ポリアミド組成物（ＰＣ）として、８０重量％のＰＡ６と２０重量％のＰＡ６Ｉ／６Ｔとの混合物を用いた。ＰＡ６はＢＡＳＦ  ＳＥ（登録商標）社のＵｌｔｒａｍｉｄ  Ｂ３３Ｌであり、ＰＡ６Ｉ／６ＴはＥＭＳ（登録商標）社のＧｒｉｖｏｒｙ  Ｇ２１であった。Ｕｌｔｒａｍｉｄ  Ｂ３３ＬとＧｒｉｖｏｒｙ  Ｇ２１との混合比は８：２であった。
【０２８０】
Ｄｉ）：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ３０２０  Ｋを、ＴＩＥとしてＤｕＰｏｎｔ（登録商標）社のＢｙｎｅｌ  ４１０５を用いた。ポリアミド組成物（ＰＣ）として、７５重量％のＰＡ６（ＢＡＳＦ  ＳＥ（登録商標）のＵｌｔｒａｍｉｄ  Ｂ３３Ｌ）と２５重量％の出発材料１２．）との混合物を用いた。
【０２８１】
Ｅｉ）：構造ＰＥ／ＰＥ／ＴＩＥ／ＰＡ／ＴＩＥ／ＰＥ／ＰＥを有する多層フィルムであって、ＰＥとしてＬｙｏｎｄｅｌｌＢａｓｅｌｌ（登録商標）社のＬｕｐｏｌｅｎ  ３０２０  Ｋを、ＴＩＥとしてＤｕＰｏｎｔ（登録商標）社のＢｙｎｅｌ  ４１０５を用いた。ポリアミド組成物（ＰＣ）として、８５重量％のＰＡ６／６．６（ＢＡＳＦ  ＳＥ（登録商標）のＵｌｔｒａｍｉｄ  Ｃ３３Ｌ）と１５重量％の出発材料１３．）との混合物を用いた。
【０２８２】
Ｆｉ）：構造ＥＶＡ／ＰＡ／ＴＩＥ／ＰＥ／ＬＬＤＰＥ／ＰＥ／ＰＥを有する多層フィルムであって、ＥＶＡとしてＥｘｘｏｎＭｏｂｉｌ（登録商標）社のＥｓｃｏｒｅｎｅ  Ｕｌｔｒａ  ＦＬ  ００１１９を、ＴＩＥとしてＤｕＰｏｎｔ（登録商標）社のＢｙｎｅｌ  ４１０５を用いた。ポリアミド組成物（ＰＣ）として、９０重量％のＰＡ６／６．６（ＢＡＳＦ  ＳＥ（登録商標）のＵｌｔｒａｍｉｄ  Ｃ３３Ｌ）と１０重量％の出発材料１４．）との混合物を用いた。ＰＥとしてＬｙｏｎｄｅｌｌＢａｓｅｌｌ（登録商標）社のＬｕｐｏｌｅｎ  ３０２０  Ｋを、ＬＬＤＰＥとしてＤＯＷ（登録商標）社のＤＯＷＬＥＸ  ２０４５Ｓを用いた。
【０２８３】
Ｇｉ）：８０重量％のＰＡ６（ＢＡＳＦ  ＳＥ（登録商標）のＵｌｔｒａｍｉｄ  Ｃ３３Ｌ）と２０重量％の出発材料１２．）の混合物とからなる単層フィルム。
【０２８４】
【表２】
2019507220.tif 000003
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
少なくとも１種のポリアミド組成物（ＰＣ）を含むポリマーフィルム（Ｐ）であって、該ポリアミド組成物が、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、前記成分（Ａ１）はイソフタル酸を含み、前記成分（Ａ２）は２−メチル−１，５−ジアミノペンタンを含み、それぞれの重量％値は、前記成分（Ａ）および（Ｂ）の重量％値の合計を基準としたものである、ポリマーフィルム（Ｐ）。
【請求項２】
前記成分（Ｂ）が、ポリアミド６およびポリアミド６／６．６からなる群から選択されていることを特徴とする、請求項１記載のポリマーフィルム（Ｐ）。
【請求項３】
前記成分（Ａ１）が、前記成分（Ａ１）の総物質量を基準として、それぞれ、２０〜９５モル％の範囲のイソフタル酸と、５〜８０モル％の範囲のテレフタル酸とを含むことを特徴とする、請求項１または２記載のポリマーフィルム（Ｐ）。
【請求項４】
前記少なくとも１種の非晶性ポリアミド（Ａ）が、前記成分（Ａ１）および（Ａ２）と、さらに成分（Ａ３）との重合によって製造され、前記成分（Ａ３）は、炭素原子数４〜１２のラクタムと、炭素原子数４〜１２の少なくとも１種の線状脂肪族ジカルボン酸および炭素原子数４〜１２の少なくとも１種の線状脂肪族ジアミンを含むモノマー混合物（Ｍ）とからなる群から選択されていることを特徴とする、請求項１から３までのいずれか１項記載のポリマーフィルム（Ｐ）。
【請求項５】
前記成分（Ａ）が、ガラス転移温度（ＴＧ（Ａ））を有し、ここで、前記ガラス転移温度（ＴＧ（Ａ））は、１３０〜１５０℃の範囲であることを特徴とする、請求項１から４までのいずれか１項記載のポリマーフィルム（Ｐ）。
【請求項６】
前記成分（Ｂ）が、溶融温度（ＴＭ（Ｂ））を有し、ここで、前記溶融温度（ＴＭ（Ｂ））は、１７０〜２３０℃の範囲であることを特徴とする、請求項１から５までのいずれか１項記載のポリマーフィルム（Ｐ）。
【請求項７】
前記成分（Ａ）が、９６重量％硫酸中２５℃で前記成分（Ａ）の０．５重量％溶液中で測定して６０〜２００ｍｌ／ｇの範囲の粘度数（ＩＶ（Ａ））を有することを特徴とする、請求項１から６までのいずれか１項記載のポリマーフィルム（Ｐ）。
【請求項８】
前記成分（Ｂ）が、９６重量％硫酸中２５℃で前記成分（Ｂ）の０．５重量％溶液中で測定して９０〜３５０ｍｌ／ｇの範囲の粘度数（ＩＶ（Ｂ））を有することを特徴とする、請求項１から７までのいずれか１項記載のポリマーフィルム（Ｐ）。
【請求項９】
前記成分（Ａ）が、ポリ（２−メチル−１，５−ペンタメチレンイソフタルアミド−ｃｏ−２−メチル−１，５−ペンタメチレンテレフタルアミド）を含むことを特徴とする、請求項１から８までのいずれか１項記載のポリマーフィルム（Ｐ）。
【請求項１０】
前記ポリマーフィルム（Ｐ）が、少なくとも１種のポリアミド組成物（ＰＣ）の少なくとも１つの層を含み、かつ前記ポリマーフィルム（Ｐ）が、少なくとも１つの更なる層を含み、ここで、該少なくとも１つの更なる層は、ポリオレフィン、ポリ（エチレンビニルアルコール）、ポリ（エチレンビニルアセテート）、ポリエチレンテレフタレート、ポリ塩化ビニリデンおよび無水マレイン酸グラフトポリオレフィンからなる群から選択されている少なくとも１種の更なるポリマー（Ｐ２）を含むことを特徴とする、請求項１から９までのいずれか１項記載のポリマーフィルム（Ｐ）。
【請求項１１】
前記ポリマーフィルム（Ｐ）が、キャスティング法、ブロー成形法、二軸延伸ポリアミドフィルム法またはマルチブロー成形法において製造されることを特徴とする、請求項１から１０までのいずれか１項記載のポリマーフィルム（Ｐ）。
【請求項１２】
前記ポリマーフィルム（Ｐ）が、０．１μｍ〜１ｍｍの範囲の厚さを有することを特徴とする、請求項１から１１までのいずれか１項記載のポリマーフィルム（Ｐ）。
【請求項１３】
食品を包装する方法であって、以下の工程：
ａ）第１の温度（Ｔ１）を有する請求項１から１２までのいずれか１項記載の少なくとも１つのポリマーフィルム（Ｐ）で包まれている食品を準備する工程と、
ｂ）前記少なくとも１つのポリマーフィルム（Ｐ）を６０〜１５０℃の範囲の第２の温度（Ｔ２）に加熱し、それによって前記少なくとも１つのポリマーフィルム（Ｐ）を収縮させて、少なくとも１つの収縮ポリマーフィルム（Ｐ）で包まれている食品を得る工程であって、ここで、前記第１の温度（Ｔ１）は、前記少なくとも１つのポリマーフィルム（Ｐ）に含まれる少なくとも１種のポリアミド組成物（ＰＣ）のガラス転移温度（ＴＧ（ＰＣ））を下回る工程と
を含む、方法。
【請求項１４】
請求項１から１２までのいずれか１項記載のポリマーフィルム（Ｐ）を製造する方法であって、以下の工程ｉ）〜ｉｉｉ）：
ｉ）少なくとも１種のポリアミド組成物（ＰＣ）を、溶融形態で第１の押出機において準備する工程であって、該ポリアミド組成物（ＰＣ）は、以下の成分（Ａ）および（Ｂ）：
（Ａ）少なくとも１種の非晶性ポリアミドであって、
（Ａ１）少なくとも１種のジカルボン酸成分と、
（Ａ２）少なくとも１種のジアミン成分と
の重合によって製造された少なくとも１種の非晶性ポリアミド２〜３０重量％と、
（Ｂ）少なくとも１種の部分結晶性ポリアミド７０〜９８重量％と
を含み、ここで、前記成分（Ａ１）はイソフタル酸を含み、前記成分（Ａ２）は２−メチル−１，５−ジアミノペンタンを含み、それぞれの重量％値は、前記成分（Ａ）および（Ｂ）の重量％値の合計を基準としたものである工程と、
ｉｉ）工程ｉ）で準備された前記少なくとも１種のポリアミド組成物（ＰＣ）を、溶融形態で前記第１の押出機からノズルを通して押出して、溶融形態の前記少なくとも１種のポリアミド組成物（ＰＣ）のフィルムを得る工程と、
ｉｉｉ）工程ｉｉ）で得られた溶融形態の前記少なくとも１種のポリアミド組成物（ＰＣ）のフィルムを冷却する工程であって、ここで、前記少なくとも１種のポリアミド組成物（ＰＣ）は固化してポリマーフィルム（Ｐ）を形成する工程と
を含む、方法。
【国際調査報告】
2019507220.tif 000004
2019507220.tif 000005
2019507220.tif 000006
2019507220.tif 000007
2019507220.tif 000008
2019507220.tif 000009
2019507220.tif 000010
2019507220.tif 000011